(57)【特許請求の範囲】
【請求項１】
下記の工程（１）〜（３）を含む、静電潜像現像用トナーの製造方法。
工程（１）：水性媒体中で、非芳香族性の炭素−炭素不飽和結合を主鎖に有する非晶質ポリエステル（ａ１）を含有する樹脂粒子（Ａ）と凝集剤とを混合して凝集させ、凝集粒子の水性分散液を得る工程
工程（２）：前記凝集粒子の水性分散液に、芳香族基を有する付加重合性モノマー（ａ２）を添加し重合して、複合化凝集粒子の水性分散液を得る工程
工程（３）：前記複合化凝集粒子を融着させて、トナー粒子を得る工程
【請求項２】
工程（２）において、非晶質ポリエステル（ａ１）と付加重合性モノマー（ａ２）の重量比〔（ａ１）／（ａ２）〕が９７／３〜３０／７０である、請求項１に記載の静電潜像現像用トナーの製造方法。
【請求項３】
非晶質ポリエステル（ａ１）が、非芳香族性の炭素−炭素不飽和結合を有し、その両端にカルボキシ基を有するジカルボン酸を含有するカルボン酸成分とアルコール成分を縮重合させて得られるものである、請求項１又は２に記載の静電潜像現像用トナーの製造方法。
【請求項４】
工程（１）が、水性媒体中で、結晶性ポリエステル（ｂ）を含有する樹脂粒子（Ｂ）と凝集剤とを混合して凝集させた後に、樹脂粒子（Ａ）を添加して凝集させ、コアシェル型の凝集粒子の水性分散液を得る、請求項１〜３のいずれかに記載の静電潜像現像用トナーの製造方法。
【請求項５】
工程（１）において、樹脂粒子（Ｂ）とともに離型剤粒子を混合する、請求項４に記載の静電潜像現像用トナーの製造方法。
【請求項６】
樹脂粒子（Ｂ）が、非晶質ポリエステル（ｃ）を含有する、請求項４又は５に記載の静電潜像現像用トナーの製造方法。
【請求項７】
工程（２）において、付加重合性モノマー（ａ２）を、複合化凝集粒子中のポリエステルの合計量に対して０．３〜１０重量％となるように添加する、請求項４〜６のいずれかに記載の静電潜像現像用トナーの製造方法。
【請求項８】
結晶性ポリエステル（ｂ）と非晶質ポリエステル（ｃ）の重量比〔（ｂ）／（ｃ）〕が５／９５〜３０／７０である、請求項６又は７に記載の静電潜像現像用トナーの製造方法。
【請求項９】
結晶性ポリエステル（ｂ）が、炭素数４〜１２のα，ω−アルカンジオールと炭素数８〜１２の脂肪族カルボン酸とを縮重合して得られる結晶性ポリエステルである、請求項４〜８のいずれかに記載の静電潜像現像用トナーの製造方法。
【請求項１０】
結晶性ポリエステル（ｂ）の融点が６０〜９０℃である、請求項４〜９のいずれかに記載の静電潜像現像用トナーの製造方法。
【請求項１１】
樹脂粒子（Ｂ）が着色剤を含有するものである、請求項４〜１０のいずれかに記載の静電潜像現像用トナーの製造方法。
【請求項１２】
工程（３）が、前記複合化凝集粒子を含む系の温度を非晶質ポリエステル（ａ１）のガラス転移点より５℃低い温度以上の温度に保持して、融着させて、トナー粒子を得る工程である、請求項１〜１１のいずれかに記載の静電潜像現像用トナーの製造方法。
【発明の詳細な説明】
【技術分野】
【０００１】
本発明は、静電潜像現像用トナーの製造方法、及びそれにより得られる静電潜像現像用トナーに関する。
【背景技術】
【０００２】
電子写真の分野においては、電子写真システムの発展等に伴い、高画質化及び高速化に対応した電子写真用のトナーの開発が要求されている。
高画質化に対応した、粒径制御や小粒径化のなされたトナーを製造する方法として、微細な樹脂粒子等を水系媒体中で凝集、融着させてトナーを得る、凝集合一法（乳化凝集法、凝集融着法）が行われている。なかでも定着性や耐オフセット性といった熱特性を改善するために、複数種の樹脂を混合して用いる試みがなされている。
【０００３】
例えば、特許文献１には、異臭がなく、定着性が良好であり、粒度分布のシャープな小粒径のトナーを得ることを目的として、ビニル系樹脂と酸価が５〜５０ｍｇＫＯＨ／ｇのポリエステルとの中和物を含有し、前記ポリエステルの中和物の存在下で前記ビニル系樹脂の原料モノマーを重合させて得られる水系樹脂分散体から、凝集粒子を形成する工程を有するトナーの製造方法が開示されている。
特許文献２には、帯電性、高精細画像再現性、低温定着性、耐久性、及び耐熱保存性に優れたトナーを得ることを目的として、水系媒体中に微分散しているポリエステル系樹脂粒子からなるコア粒子の表面及び内部で、水溶性重合開始剤と油溶性重合開始剤とを同時に使用してエチレン性不飽和結合を有する単量体を重合させることにより得られるカプセル化粒子と着色剤粒子とを含む水性分散液に、凝集剤を添加して該カプセル化粒子と着色剤粒子とを凝集させた後、熱融着させて得られる静電潜像現像用トナーが開示されている。
特許文献３には、オフセットや光沢過多を解消し、折り目部分のトナー剥離すなわち定着強度不足のないトナーを得ることを目的として、多価アルコール及び不飽和多価カルボン酸が縮合してなるポリエステル樹脂を水系媒体中に分散し、ポリエステル樹脂粒子分散液を調整する工程と、ビニル重合性単量体及びラジカル重合開始剤を前記ポリエステル樹脂粒子分散液に添加した後、ラジカル重合反応させ、ポリエステル樹脂にビニル重合性単量体が反応した樹脂からなる樹脂粒子の分散液を調整する工程と、前記ポリエステル樹脂にビニル重合性単量体が反応した樹脂からなる樹脂粒子と、着色剤粒子の分散液とを混合し、前記樹脂粒子及び着色剤粒子を凝集してトナー粒子を形成する工程とを含むトナーの製造方法が開示されている。
【先行技術文献】
【特許文献】
【０００４】
【特許文献１】特開２００４−３５４４１３号公報
【特許文献２】特開２００５−３４５８６２号公報
【特許文献３】特開２０１１−９５７３６号公報
【発明の概要】
【発明が解決しようとする課題】
【０００５】
凝集合一法（乳化凝集法、凝集融着法）によって得られたトナーによると、小粒径で高画質の印刷物が得られるが、トナーの製造過程において水系媒体中で微細な樹脂粒子を製造する必要があるために、得られたトナーが親水性部分を多く有するものとなり、帯電性が低下するという問題がある。また凝集融着工程も水系媒体中で行うため、得られたトナーの表面が親水的になり、帯電性に影響するという問題がある。なお、湿度の高い場合に帯電性の低下が顕著となる。また、上記の水系媒体中における微細な樹脂粒子を製造するときに用いた界面活性剤や分散剤がトナーに残存することに起因すると考えられるが、得られたトナーの耐熱保存性が低いものになるという問題がある。
本発明の課題は、耐熱保存性及び高温高湿環境下での帯電性に優れた静電潜像現像用トナーの製造方法、並びにそれにより得られる静電潜像現像用トナーを提供することにある。
【課題を解決するための手段】
【０００６】
本発明者らは、耐熱保存性及び高温高湿環境下での帯電性に影響する要因は、トナーを構成する表層の樹脂の組成にあると考えて検討を行った。その結果、樹脂粒子等を媒体中で凝集させて凝集粒子の分散液とし、この凝集粒子を融着させてトナーを得る凝集融着法において、樹脂粒子として非芳香族性の不飽和結合を有する非晶質ポリエステルを含有するものを用い、この樹脂粒子等の凝集前ではなく凝集後に、芳香族基を有する付加重合性モノマーと重合させて複合化凝集粒子にし、これを融着させることにより、耐熱保存性と高温高湿環境下での帯電性に優れた静電潜像現像用トナーを得ることができることを見出した。
【０００７】
すなわち、本発明は、以下の〔１〕及び〔２〕を提供する。
〔１〕下記の工程（１）〜（３）を含む、静電潜像現像用トナーの製造方法。
下記の工程（１）〜（３）を含む、静電潜像現像用トナーの製造方法。
工程（１）：水性媒体中で、非芳香族性の炭素−炭素不飽和結合を主鎖に有する非晶質ポリエステル（ａ１）を含有する樹脂粒子（Ａ）と凝集剤とを混合して凝集させ、凝集粒子の水性分散液を得る工程
工程（２）：前記凝集粒子の水性分散液に、芳香族基を有する付加重合性モノマー（ａ２）を添加し重合して、複合化凝集粒子の水性分散液を得る工程
工程（３）：前記複合化凝集粒子を融着させて、トナー粒子を得る工程
〔２〕前記〔１〕に記載の製造方法により得られる静電潜像現像用トナー。
【発明の効果】
【０００８】
本発明によれば、耐熱保存性及び高温高湿環境下での帯電性に優れた静電潜像現像用トナーの製造方法、並びにそれにより得られる静電潜像現像用トナーを提供することができる。
【発明を実施するための形態】
【０００９】
本発明の静電潜像現像用トナーの製造方法は、下記の工程（１）〜（３）を含む。
下記の工程（１）〜（３）を含む、静電潜像現像用トナーの製造方法。
工程（１）：水性媒体中で、非芳香族性の炭素−炭素不飽和結合を主鎖に有する非晶質ポリエステル（ａ１）を含有する樹脂粒子（Ａ）と凝集剤とを混合して凝集させ、凝集粒子の水性分散液を得る工程
工程（２）：前記凝集粒子の水性分散液に、芳香族基を有する付加重合性モノマー（ａ２）を添加し重合して、複合化凝集粒子の水性分散液を得る工程
工程（３）：前記複合化凝集粒子を融着させて、トナー粒子を得る工程
【００１０】
本発明の製造方法によって得られた静電潜像現像用トナーが、耐熱保存性と高温高湿環境下での帯電性に優れる理由は定かではないが、次のように考えられる。
本発明の製造方法によると、樹脂粒子を凝集させて凝集粒子にした後で、芳香族基を有する付加重合性モノマーと重合させて複合化粒子にしているため、当該付加重合性モノマーに由来する芳香族基は、複合化粒子の表面部分に高密度に存在すると考えられる。このようにして、芳香族基がトナーの表面部分に高密度に存在することになり、トナーが耐熱保存性及び高温高湿環境下での帯電性に優れたものになるものと考えられる。
以下、本発明に用いられる各成分及び工程等について説明する。
【００１１】
［樹脂粒子（Ａ）］
本発明の樹脂粒子（Ａ）は、主鎖に非芳香族性の炭素−炭素不飽和結合を有する非晶質ポリエステル（ａ１）を含有する。
このように、樹脂粒子（Ａ）は非晶質ポリエステルを含有するため、得られるトナーの耐熱保存性及び帯電性が良好なものとなる。また、樹脂粒子（Ａ）を構成する非晶質ポリエステル（ａ１）は主鎖に非芳香族性の炭素−炭素不飽和結合を有するため、芳香族基を有する付加重合性モノマー（ａ２）と良好に重合する。
樹脂粒子（Ａ）には、非晶質ポリエステル（ａ１）以外に任意の成分として、非晶質ポリエステル（ａ１）以外の非晶質ポリエステル、結晶性ポリエステル、着色剤を含有してもよい。
本発明の好適態様である、コアシェル型のトナーを得る場合には、結晶性ポリエステル及び着色剤を含有しないことが好ましい。
【００１２】
〔非晶質ポリエステル（ａ１）〕
本発明において、非晶質性ポリエステルとは、軟化点と示差走査熱量計（ＤＳＣ）による吸熱の最大ピーク温度との比、〔（軟化点（℃））／（吸熱の最大ピーク温度（℃））〕で定義される結晶性指数が１．４よりも大きいものであり、帯電性の観点から、１．４５以上が好ましく、１．５以上がより好ましく、１．６以上が更に好ましい。
非晶質ポリエステル（ａ１）は、主鎖に非芳香族性の炭素−炭素不飽和結合を有する非晶質ポリエステルであり、構成単位の由来する原料モノマー（以下、単に「非晶質ポリエステル（ａ１）の原料モノマー」ともいう）は、アルコール成分とカルボン酸成分であり、アルコール成分とカルボン酸成分とを縮重合して得られる。
【００１３】
非晶質ポリエステル（ａ１）の原料モノマーであるアルコール成分としては、２，２−ビス（４−ヒドロキシフェニル）プロパンのアルキレンオキサイド付加物、非芳香族性の炭素−炭素不飽和結合を有し、その両端に水酸基を有するジオール等が挙げられ、トナーの耐熱保存性及び帯電性を向上させる観点から、ポリオキシプロピレン−２，２−ビス（４−ヒドロキシフェニル）プロパン、ポリオキシエチレン−２，２−ビス（４−ヒドロキシフェニル）プロパン等のビスフェノールＡのアルキレン（炭素数２〜３）オキサイド付加物（平均付加モル数１〜１６）を用いることが好ましい。
【００１４】
非芳香族性の炭素−炭素不飽和結合を有し、その両端に水酸基を有するジオールとしては、例えば不飽和脂肪族ジオールを含むアルコール成分を用いることが好ましい。
その他のアルコール成分としては、例えば、エチレングリコール、プロピレングリコール（１，２−プロパンジオール）、グリセリン、ペンタエリスリトール、トリメチロールプロパン、水素添加ビスフェノールＡ、ソルビトール、アリルアルコール又はそれらのアルキレン（炭素数２〜４）オキサイド付加物（平均付加モル数１〜１６）等が挙げられる。前記アルコール成分は、単独で又は２種以上を組み合わせて用いてもよい。
【００１５】
非晶質ポリエステル（ａ１）の原料モノマーであるカルボン酸成分には、非芳香族性の炭素−炭素不飽和結合を有し、その両端にカルボキシ基を有するジカルボン酸、例えば不飽和脂肪族ジカルボン酸及び／又は不飽和脂環式ジカルボン酸を含むことが好ましい。非芳香族性の炭素−炭素不飽和結合を有し、その両端にカルボキシ基を有するジカルボン酸を用いることで、得られるポリエステルの主鎖に炭素−炭素不飽和結合を導入することが出来る。
【００１６】
非芳香族性の炭素−炭素不飽和結合を有し、その両端にカルボキシ基を有するジカルボン酸（不飽和脂肪族ジカルボン酸、不飽和脂環式ジカルボン酸）としては、フマル酸、マレイン酸等の不飽和脂肪族ジカルボン酸；テトラヒドロフタル酸等の不飽和脂環式ジカルボン酸等が挙げられる。反応性の観点から、フマル酸、マレイン酸及びテトラヒドロフタル酸が好ましく、フマル酸がより好ましい。
【００１７】
カルボン酸成分中、非芳香族性の炭素−炭素不飽和結合を有し、その両端にカルボキシ基を有するジカルボン酸の含有量は、好ましくは２０〜１００モル％、より好ましくは３０〜８０モル％、更に好ましくは４０〜７０モル％である。
【００１８】
その他のカルボン酸としては、例えば、フタル酸、イソフタル酸、テレフタル酸等の芳香族ジカルボン酸；アジピン酸、コハク酸、アルキル基及び／又はアルケニル基を有するコハク酸等の脂肪族ジカルボン酸；シクロヘキサンジカルボン酸類、デカリンジカルボン酸類等の脂環族ジカルボン酸；トリメリット酸、ピロメリット酸等の３価以上の多価カルボン酸、並びにそれらの酸の無水物及びそれらのアルキル（炭素数１〜３）エステル等が挙げられる。トナーの帯電性及び耐熱保存性の観点から、芳香族ジカルボン酸が好ましく、テレフタル酸がより好ましい。前記カルボン酸成分は、単独で又は２種以上が含まれていてもよい。
なお、非晶質ポリエステル（ａ１）の原料モノマーのうち、非芳香族性の炭素−炭素不飽和結合を有する原料モノマーとして、不飽和脂肪族ジカルボン酸、不飽和脂環式ジカルボン酸、不飽和脂肪族ジオールから選ばれる１種以上を含めばよいが、反応性の観点から、不飽和脂肪族ジカルボン酸及び／又は不飽和脂環式ジカルボン酸を含むことが好ましく、不飽和脂肪族ジカルボンのみであることがより好ましい。
【００１９】
本発明において、非晶質ポリエステル（ａ１）に含有される酸基としては、カルボキシ基が、酸基のうち９０モル％以上であることが好ましく、実質的に１００モル％であることが好ましい。
【００２０】
非晶質ポリエステル（ａ１）は、例えば、前記アルコール成分とカルボン酸成分とを不活性ガス雰囲気中にて、必要に応じエステル化触媒を用いて、１８０〜２５０℃の温度で縮重合することにより好適に製造することができる。
トナーの耐熱保存性の観点から、ポリエステルはシャープな分子量分布を有することが好ましく、エステル化触媒を用いて縮重合をすることが好ましい。エステル化触媒としては、スズ触媒、チタン触媒、三酸化アンチモン、酢酸亜鉛、二酸化ゲルマニウム等の金属化合物等が挙げられる。ポリエステルの合成におけるエステル化反応の反応効率の観点から、スズ触媒が好ましい。スズ触媒としては、酸化ジブチルスズ、ジ（２−エチルヘキサン酸）スズ等が好ましく用いられる。
また、本発明においては、非芳香族性の炭素−炭素不飽和結合を有するカルボン酸を用いるため、ラジカル重合禁止剤を用いることが好ましい。ラジカル重合禁止剤としては、ハイドロキノン、４−ｔ−ブチルカテコール等が好ましい。
【００２１】
トナーの耐熱保存性の観点から、非晶質ポリエステル（ａ１）の軟化点は好ましくは８０〜１６５℃であり、ガラス転移温度は好ましくは５０〜８５℃である。樹脂粒子分散液の分散安定性並びにトナーの耐熱保存性及び帯電性の観点から、非晶質ポリエステル（ａ１）の酸価は、５〜４０ｍｇＫＯＨ／ｇであり、好ましくは５〜３５ｍｇＫＯＨ／ｇ、より好ましくは１０〜３０ｍｇＫＯＨ／ｇであり、更に好ましくは１５〜２５ｍｇＫＯＨ／ｇである。
非晶質ポリエステル（ａ１）の数平均分子量は、トナーの耐久性、低温定着性及び耐熱保存性の観点から、１，０００〜５０，０００が好ましく、１，５００〜１０，０００がより好ましく、２，０００〜８，０００が更に好ましく、２，０００〜４，０００が更に好ましい。
本発明において、非晶質ポリエステル（ａ１）のガラス転移温度、軟化点、数平均分子量、及び結晶性指数は、実施例記載の方法によって求められる。なお、非晶質ポリエステル（ａ１）を２種以上併用する場合、ガラス転移温度、及び軟化点、数平均分子量は、すべての非晶質ポリエステル（ａ１）を使用する比率で混合した混合物を用いて、実施例記載の方法によって求められる。
ガラス転移温度、軟化点及び酸価はいずれも用いるモノマーの種類、配合比率、縮重合の温度、反応時間を適宜調節することにより所望のものを得ることができる。
【００２２】
なお、樹脂粒子（Ａ）中には、樹脂として、非晶質ポリエステル（ａ１）以外の樹脂を含んでいてもよいが、トナーの帯電性及び耐熱保存性の観点から、樹脂粒子（Ａ）を構成する樹脂中における非晶質ポリエステル（ａ１）の含有量は、５０重量％以上であることが好ましく、６０重量％以上であることがより好ましく、８５重量％以上であることが更に好ましい。また、後述する樹脂粒子（Ｂ）を用いる場合には、樹脂粒子（Ａ）を構成する樹脂中における非晶質ポリエステル（ａ１）の含有量は、６０重量％以上であることが好ましく、８５重量％以上であることがより好ましく、９０重量％以上であることが更に好ましく、実質１００重量％であることが更に好ましい。
樹脂粒子（Ａ）中に、含まれる非晶質ポリエステル（ａ１）以外の樹脂としては、トナーの低温定着性を向上させる観点から、結晶性ポリエステルが好ましく、樹脂粒子（Ａ）中に結晶性ポリエステルを含む場合の樹脂粒子（Ａ）における非晶質ポリエステル（ａ１）と結晶性ポリエステルとの重量比（（ａ１）／（結晶性ポリエステル））は、９５／５〜７０／３０であることが好ましく、９２／８〜７５／２５がより好ましく、９０／１０〜８０／２０が更に好ましく、８８／１２〜８３／１７がより更に好ましい。
【００２３】
〔着色剤〕
着色剤は、樹脂粒子（Ａ）中に含有してもよく、また、後述する樹脂粒子（Ｂ）を用いる場合には樹脂粒子（Ｂ）中に含有することが好ましい。樹脂粒子（Ａ）中に着色剤を含有する場合の詳細（種類、含有量等）は、後述する樹脂粒子（Ｂ）中に着色剤を含有する場合と同様である。
【００２４】
〔樹脂粒子（Ａ）の製造〕
樹脂粒子（Ａ）は、非晶質ポリエステル（ａ１）を含む樹脂及び着色剤等の前記の任意成分を水性媒体中に分散させ、樹脂粒子（Ａ）を含有する分散液として得る方法によって製造することが好ましい。
分散液を得る方法としては、樹脂等を水性媒体に添加し、分散機等によって分散処理を行う方法、樹脂等に水性媒体を徐々に添加して転相乳化させる方法等が挙げられ、得られるトナーを小粒径とする観点から、転相乳化による方法が好ましい。以下、転相乳化による方法について述べる。
【００２５】
まず、非晶質ポリエステル（ａ１）を含む樹脂、アルカリ水溶液、及び着色剤等の前記の任意成分を溶融して混合し、樹脂混合物を得る。
非晶質ポリエステル（ａ１）を含む樹脂が、複数の樹脂からなる場合には、予め、非晶質ポリエステル（ａ１）とその他の樹脂を混合したものを用いてもよいが、前記アルカリ水溶液及び任意成分を添加する際に同時に添加し、溶融して混合することによって得てもよい。
また、混合の際には、樹脂の乳化安定性の観点から、界面活性剤を添加することが好ましい。
【００２６】
アルカリ水溶液中のアルカリとしては、水酸化カリウム、水酸化ナトリウム等のアルカリ金属の水酸化物等やアンモニア等が挙げられるが、樹脂の分散性向上の観点から、水酸化カリウム、水酸化ナトリウムが好ましい。また、アルカリ水溶液中のアルカリの濃度は、１〜３０重量％が好ましく、１〜２５重量％がより好ましく、１．５〜２０重量％が更に好ましい。
【００２７】
界面活性剤としては、ノニオン性界面活性剤、アニオン性界面活性剤、カチオン性界面活性剤等が挙げられ、なかでもノニオン性界面活性剤が好ましく、ノニオン性界面活性剤とアニオン性界面活性剤又はカチオン性界面活性剤を併用することがより好ましく、樹脂を十分に乳化させる観点から、ノニオン性界面活性剤とアニオン性界面活性剤とを併用することが更に好ましい。
ノニオン性界面活性剤とアニオン性界面活性剤とを併用する場合、ノニオン性界面活性剤とアニオン性界面活性剤との重量比（ノニオン性界面活性剤／アニオン性界面活性剤）は、樹脂を十分に乳化させる観点から、０．３〜１０が好ましく、０．５〜５がより好ましい。
【００２８】
ノニオン性界面活性剤としては、ポリオキシエチレンアルキルアリールエーテル類、ポリオキシエチレンアルキルエーテル類、ポリオキシエチレン脂肪酸エステル類、オキシエチレン／オキシプロピレンブロックコポリマー等が挙げられ、なかでも樹脂の乳化安定性の観点から、ポリオキシエチレンアルキルエーテル類が好ましい。
ポリオキシエチレンアルキルアリールエーテル類としては、ポリオキシエチレンノニルフェニルエーテル等が挙げられる。
ポリオキシエチレンアルキルエーテル類としては、ポリオキシエチレンオレイルエーテル、ポリオキシエチレンラウリルエーテル等が挙げられる。
ポリオキシエチレン脂肪酸エステル類としては、ポリエチレングルコールモノラウレート、ポリチレングリコ−ルモノステアレート、ポリエチレングリコールモノオレエート等が挙げられる。
アニオン性界面活性剤の具体例としては、ドデシルベンゼンスルホン酸ナトリウム、ドデシル硫酸ナトリウム、アルキルエーテル硫酸ナトリウム等が挙げられ、なかでも樹脂の乳化安定性の観点から、ドデシルベンゼンスルホン酸ナトリウム、アルキルエーテル硫酸ナトリウムが好ましい。
カチオン性界面活性剤の具体例としては、アルキルベンゼンジメチルアンモニウムクロライド、アルキルトリメチルアンモニウムクロライド、ジアルキルアンモニウムクロライド等が挙げられる。
界面活性剤の含有量は、樹脂粒子（Ａ）を構成する樹脂１００重量部に対して、２０重量部以下が好ましく、１５重量部以下がより好ましく、０．１〜１０重量部が更に好ましく、０．５〜１０重量部が更に好ましい。
【００２９】
樹脂混合物を得る方法としては、非晶質ポリエステル（ａ１）、アルカリ水溶液、好ましくは界面活性剤、及び必要に応じて任意成分を容器に入れ、撹拌器によって撹拌しながら、樹脂を溶融して均一に混合する方法が好ましい。
樹脂を溶融し混合する際の温度は、非晶質ポリエステル（ａ１）のガラス転移点以上が好ましい。
【００３０】
次に、前記の樹脂混合物に水性媒体を添加して、転相し、樹脂粒子（Ａ）を含有する分散液を得る。
水性媒体としては水を主成分とするものが好ましく、転相乳化の安定性及び環境性の観点から、水性媒体中の水の含有量は８０重量％以上が好ましく、９０重量％以上がより好ましく、９５重量％以上が更に好ましく、実質１００重量％が更に好ましい。水としては、脱イオン水又は蒸留水が好ましく用いられる。
水以外の成分としては、炭素数１〜５の脂肪族アルコール；アセトン、メチルエチルケトン等のジアルキル（炭素数１〜３）ケトン；テトラヒドロフラン等の環状エーテル等の水に溶解する有機溶媒が用いられる。これらの中でも、トナーへの混入を防止する観点から、ポリエステルを溶解しない炭素数１〜５の脂肪族アルコールが好ましく、メタノール、エタノール、イソプロパノール、ブタノールがより好ましい。
【００３１】
水性媒体を添加する際の温度は、均質な樹脂粒子を得る観点から、非晶質ポリエステル（ａ１）のガラス転移点以上が好ましい。
水性媒体の添加速度は、樹脂粒子を小粒径とする観点から、転相が終了するまでは、樹脂粒子（Ａ）を構成する樹脂１００重量部に対して、０．１〜５０重量部／分であること好ましく、０．１〜３０重量部／分であることがより好ましく、０．５〜１０重量部／分であることが更に好ましく、０．５〜５重量部／分であることが更に好ましい。転相後の水性媒体の添加速度には制限はない。
水性媒体の使用量は、後の凝集工程で均一な凝集粒子を得る観点から、樹脂粒子（Ａ）を構成する樹脂１００重量部に対して１００〜２０００重量部が好ましく、１５０〜１５００重量部がより好ましく、１５０〜５００重量部が更に好ましい。
得られる樹脂粒子分散液の安定性及び取扱い容易性等の観点から、その固形分濃度は、好ましくは７〜５０重量％、より好ましくは１０〜４０重量％、更に好ましくは２０〜４０重量％、更に好ましくは２５〜３５重量％である。なお、固形分は樹脂、界面活性剤等の不揮発性成分の総量である。
【００３２】
得られた樹脂粒子（Ａ）を含有する分散液中の樹脂粒子（Ａ）の体積中位粒径（Ｄ50）は０．０２〜２μｍであることが好ましい。高画質の画像が得られるトナーを得る観点から、０．０２〜１．５μｍが好ましく、０．０５〜１μｍがより好ましく、０．０５〜０．５μｍが更に好ましい。ここで、体積中位粒径（Ｄ50）とは、体積分率で計算した累積体積頻度が粒径の小さい方から計算して５０％になる粒径である。
また、樹脂粒子の粒度分布の変動係数（ＣＶ値）（％）は、高画質の画像が得られるトナーを得る観点から、４０％以下であることが好ましく、３５％以下がより好ましく、３０％以下が更に好ましく、２８％以下が更に好ましい。なお、ＣＶ値は、下記式で表される値であり、具体的には実施例記載の方法で求められる。
ＣＶ値（％）＝［粒度分布の標準偏差（μｍ）／体積平均粒径（μｍ）］×１００
【００３３】
また、トナーの耐熱保存性及び定着性を向上する観点から、樹脂粒子（Ａ）に含まれるポリエステル樹脂を架橋することが好ましく、オキサゾリン基を有する化合物により架橋することがより好ましい。架橋の方法及びオキサゾリン基を有する化合物は、後述の樹脂粒子（Ｂ）の製造の場合と同様である。なお、樹脂粒子（Ｂ）を用いる場合には、樹脂粒子（Ｂ）を架橋することが好ましく、樹脂粒子（Ｂ）のみを架橋することがより好ましい。
【００３４】
［凝集剤］
本発明において、トナー粒子とするための凝集粒子を得るために、凝集剤を用いて樹脂粒子（Ａ）等を凝集させて、凝集粒子の分散液を得る。凝集剤を添加することによって凝集を効率的に行うことができる。
凝集剤は、過剰な凝集を防ぎつつ、目的の粒径のトナーを得る目的から、電解質を用いることが好ましく、塩を用いることがより好ましい。その価数としては１〜５価が好ましく、１〜２価がより好ましく、１価が更に好ましい。すなわち、１価の塩が好ましい。１価の塩としては、アンモニウム塩が好ましい。
凝集剤の具体例としては、第四級塩のカチオン性界面活性剤、ポリエチレンイミン等の有機系凝集剤；無機金属塩、無機アンモニウム塩、２価以上の金属錯体等の無機系凝集剤が用いられる。
無機金属塩としては、硫酸ナトリウム、塩化ナトリウム、塩化カルシウム、硝酸カルシウム等の金属塩、及びポリ塩化アルミニウム、ポリ水酸化アルミニウム等の無機金属塩重合体が挙げられる。無機アンモニウム塩としては、硫酸アンモニウム、塩化アンモニウム、硝酸アンモニウム等が挙げられ、硫酸アンモニウムがより好ましい。
凝集剤の使用量は、トナーの帯電性の観点から、用いられる全ての樹脂粒子（樹脂粒子（Ａ）及び（Ｂ））を構成する樹脂１００重量部に対して、好ましくは５０重量部以下、より好ましくは４０重量部以下、更に好ましくは３０重量部以下である。また、樹脂粒子の凝集性の観点から、全ての樹脂粒子を構成する樹脂１００重量部に対して、好ましくは１重量部以上、より好ましくは３重量部以上、更に好ましくは５重量部以上である。以上の点を考慮して、１価の塩の使用量は、全ての樹脂粒子を構成する樹脂１００重量部に対して、好ましくは１〜５０重量部、より好ましくは３〜４０重量部、更に好ましくは５〜３０重量部である。
【００３５】
［付加重合性モノマー（ａ２）］
本発明に用いられる付加重合性モノマー（ａ２）は、芳香族基を有する付加重合性モノマーである。この付加重合性モノマー（ａ２）を用いて得られたトナーは芳香族基を有ゆするため、耐熱保存性及び高温高湿下での帯電性に優れる。
付加重合性モノマー（ａ２）の具体例としては、スチレン、メチルスチレン、α−メチルスチレン、β−メチルスチレン、ｔ−ブチルスチレン、クロロスチレン、クロロメチルスチレン、メトキシスチレン、スチレンスルホン酸又はその塩等のスチレン類；（メタ）アクリル酸ベンジル（「（メタ）アクリル酸」とは、アクリル酸及び又はメタクリル酸をいう）等の（メタ）アクリル酸エステル等が挙げられる。
これらのなかで、スチレン、メチルスチレン、及び（メタ）アクリル酸ベンジルが好ましく、トナーの帯電性、耐熱保存性の観点からは、スチレンがより好ましい。
本発明では、付加重合性モノマー（ａ２）とともに、他の付加重合性モノマーを凝集粒子に重合させてもよい。
他の付加重合性モノマーの例としては、（メタ）アクリル酸アルキル（炭素数１〜１８）、（メタ）アクリル酸ジメチルアミノエチル等の芳香族基を有さない（メタ）アクリル酸エステル；エチレン、プロピレン、ブタジエン等のオレフィン類；塩化ビニル等のハロビニル類；酢酸ビニル、プロピオン酸ビニル等のビニルエステル類；ビニルメチルエーテル等のビニルエーテル類；ビニリデンクロリド等のハロゲン化ビニリデン；Ｎ−ビニルピロリドン等のＮ−ビニル化合物等が挙げられる。付加重合性モノマー（ａ２）とともに、他の付加重合性モノマーを重合する場合、複合化凝集粒子中の付加重合性モノマーを由来とする構成単位のうち、芳香族基を有する付加重合性モノマー（ａ２）を由来とする構成単位の含有量は、トナーの耐熱保存性の観点から、構成単位に係る付加重合性モノマーに換算して、好ましくは８５重量％以上、より好ましくは９０重量％以上、更に好ましくは９５重量％以上、更に好ましくは実質的に１００重量％である。
【００３６】
［樹脂粒子（Ｂ）］
本発明の樹脂粒子（Ｂ）は、任意の成分であるが、本発明の好適態様である、コアシェル型のトナーを得る場合には、得られるトナーの帯電性を向上させる観点から、樹脂粒子（Ｂ）が好ましく用いられる。
本発明の樹脂粒子（Ｂ）は、結晶性ポリエステル（ｂ）を含有する。
〔結晶性ポリエステル（ｂ）〕
本発明において、結晶性ポリエステルとは、軟化点と示差走査熱量計（ＤＳＣ）による吸熱の最大ピーク温度との比、〔（軟化点（℃））／（吸熱の最大ピーク温度（℃））〕で定義される結晶性指数が０．６〜１．４のものであり、トナーの低温定着性の観点から、０．８〜１．３のものが好ましく、０．９〜１．２のものがより好ましく、０．９〜１．１のものが更に好ましい。
結晶性ポリエステル（ｂ）は、樹脂粒子分散液の分散安定性及び乳化性の観点から、分子末端に酸基を有することが好ましい。該酸基としては、カルボキシ基、スルホン酸基、ホスホン酸基、スルフィン酸等が挙げられる。これらの中でも、樹脂の分散性と得られるトナーの保存安定性との両立の観点から、カルボキシ基が好ましい。
【００３７】
結晶性ポリエステル（ｂ）の融点は、トナーの耐熱保存安定性の観点から、５０〜１５０℃が好ましく、５５〜１３０℃がより好ましく、６０〜９０℃が更に好ましく、６０〜８０℃が更に好ましい。
結晶性ポリエステル（ｂ）の軟化点は、同様の観点から、５０〜１４０℃が好ましく、５５〜１３０℃がより好ましく、６０〜１１０℃が更に好ましく、６０〜８５℃が更に好ましい。
結晶性ポリエステル（ｂ）の酸価は、トナーの樹脂粒子分散液の分散安定性及び帯電量の観点から、５〜３０ｍｇＫＯＨ／ｇが好ましく、１０〜２７ｍｇＫＯＨ／ｇがより好ましく、１０〜２５ｍｇＫＯＨ／ｇがより好ましく、１５〜２５ｍｇＫＯＨ／ｇが更に好ましく、１５〜２２ｍｇＫＯＨ／ｇが更に好ましい。
結晶性ポリエステル（ｂ）の数平均分子量は、トナーの低温定着性及び耐熱保存性の観点から、１，５００〜５０，０００が好ましく、２，０００〜１０，０００がより好ましく、２５００〜５，０００が更に好ましい。
【００３８】
なお、結晶性ポリエステル（ｂ）は、単独で又は２種以上を組み合わせて使用することができる。
本発明において、２種以上併用する場合、融点は、得られるトナーに含有される結晶性ポリエステル（ｂ）中、最も重量比の大きい結晶性ポリエステル（ｂ）の融点を、本発明における結晶性ポリエステル（ｂ）の融点とする。なお、全てが同一の比率の場合は、最も低い値とする。
本発明において、結晶性ポリエステル（ｂ）の融点、軟化点、数平均分子量、及び結晶性指数は、実施例記載の方法によって求められる。なお、結晶性ポリエステル（ｂ）を２種以上併用する場合、数平均分子量、及び軟化点は、すべての結晶性ポリエステル（ｂ）を使用する比率で混合した混合物を用いて、実施例記載の方法によって求められる。一方、融点は、最も重量比の大きい結晶性ポリエステル（ｂ）を用いて、実施例記載の方法によって求められた値とし、すべてが同一の比率の場合には最も低い値とする。
【００３９】
結晶性ポリエステル（ｂ）は、酸成分とアルコール成分とを、好ましくは触媒存在下、重縮合反応させることによって好適に製造することができる。
酸成分としては、脂肪族ジカルボン酸、脂環式ジカルボン酸、芳香族ジカルボン酸、３価以上の多価カルボン酸が挙げられ、なかでもトナーの耐熱保存性及び帯電性の観点から、脂肪族ジカルボン酸が好ましい。
酸成分には、遊離の酸だけでなく、反応によって酸を生成する酸の無水物、及び炭素数１〜３のアルキルエステルも含まれる。
脂肪族ジカルボン酸としては、トナーの耐熱保存性の観点から、炭素数２〜１８が好ましく、炭素数８〜１２がより好ましい。
炭素数２〜１８の脂肪族カルボン酸としては、シュウ酸、マロン酸、マレイン酸、フマル酸、シトラコン酸、イタコン酸、グルタコン酸、コハク酸、アジピン酸、セバシン酸、１，１２−ドデカン二酸、アゼライン酸、ｎ−ドデシルコハク酸、ｎ−ドデセニルコハク酸等が挙げられ、なかでもトナーの耐熱保存性の観点から、セバシン酸、１，１２−ドデカン二酸が好ましく、セバシン酸がより好ましい。
脂環式ジカルボン酸の具体例としては、シクロヘキサンジカルボン酸等が挙げられる。
芳香族ジカルボン酸の具体例としては、フタル酸、イソフタル酸、テレフタル酸等が挙げられる。
３価以上の多価カルボン酸の具体例としては、トリメリット酸、ピロメリット酸等が挙げられる。
カルボン酸成分中、脂肪族カルボン酸は、トナーの耐熱保存性を向上させる観点から、８０モル％以上であることが好ましく、９０モル％以上であることがより好ましく、実質的に１００モル％であることが更に好ましい。
これらは、１種を単独で又は２種以上を組み合わせて使用することができる。
【００４０】
アルコール成分としては、脂肪族ジオール、芳香族ジオール、ビスフェノールＡの水素添加物、３価以上の多価アルコール等が挙げられ、なかでも、ポリエステルの結晶性を促進させ、トナーの低温定着性を向上させる観点から、脂肪族ジオールが好ましい。
脂肪族ジオールのなかでも、ポリエステルの結晶性を促進させ、トナーの低温定着性を向上させる観点から、α，ω−アルカンジオールが好ましい。
α，ω−アルカンジオールとしては、得られるトナーの耐熱保存性の観点から、炭素数２〜１８が好ましく、炭素数４〜１２がより好ましく、炭素数６〜１２が更に好ましい。
炭素数２〜１８のα，ω−アルカンジオールの具体例としては、エチレングリコール、１，２−プロパンジオール、１，３−プロパンジオール、１，４−ブタンジオール、１，５−ペンタンジオール、１，６−ヘキサンジオール、１，７−ヘプタンジオール、１，８−オクタンジオール、１，９−ノナンジオール、１，１０−デカンジオール、１，１２−ドデカンジオール等が挙げられ、なかでも得られるトナーの耐熱保存性の観点から、１，６−ヘキサンジオール及び１，９−ノナンジオールが好ましく、１，９−ノナンジオールがより好ましい。
炭素数２〜１８のα，ω−アルカンジオールは、単独で又は２種以上を組み合わせて使用することができる。
芳香族ジオールの具体例としては、ビスフェノールＡのアルキレン（炭素数２〜３）オキサイド付加物（平均付加モル数１〜１６）等が挙げられる。
３価以上の多価アルコールの具体例としては、グリセリン、ペンタエリスリトール等が挙げられる。
【００４１】
アルコール成分は、単独で又は２種以上を組み合わせて使用することができる。
ポリエステルの結晶性を促進する観点から、アルコール成分中、炭素数２〜１８のα，ω−アルカンジオールが、８０モル％以上であることが好ましく、９０モル％以上であることがより好ましく、実質的に１００モル％であることが更に好ましい。
【００４２】
酸成分とアルコール成分との好ましい組合せとしては、得られるトナーの低温定着性、耐熱保存性及びトナー飛散抑制の観点から、脂肪族ジカルボン酸と脂肪族ジオールとの好ましい組合せが好ましく、炭素数４〜１２のα，ω−アルカンジオールと炭素数８〜１２の脂肪族ジカルボン酸との好ましい組合せが更に好ましい。
【００４３】
触媒としては、非晶質ポリエステルを得る際に用いるものと同様のものを用いることができ、なかでも縮重合反応の効率の観点から、スズ化合物がより好ましく、ジ（２−エチルヘキサン酸）スズが好ましい。
触媒の使用量に制限はないが、酸成分とアルコール成分との総量１００重量部に対して、０．０１〜１重量部が好ましく、０．１〜０．６重量部がより好ましい。
【００４４】
縮重合反応は、反応容器に、酸成分及びアルコール成分を入れ、１４０〜２００℃で５〜１５時間維持して行うことが好ましく、更にその後、触媒を加え１４０〜２００℃で１〜５時間維持して反応を進行させ、５．０〜２０ｋＰａに減圧して１〜１０時間維持することで、結晶性ポリエステルを得る方法が好ましい。
【００４５】
〔非晶質ポリエステル（ｃ）〕
本発明の樹脂粒子（Ｂ）は、得られるトナーのシェル部分との密着性を高め、耐熱保存性を向上させる観点から、非晶質ポリエステル（ｃ）を含有することが好ましい。
非晶質ポリエステル（ｃ）は、得られるトナーのシェル部分との密着性を高め、耐熱保存性及び帯電性を向上させる観点から、樹脂粒子（Ａ）中のポリエステルと同一の酸成分とアルコール成分とを重縮合反応させて得られたポリエステルを含有することが好ましく、同一のポリエステルを含有することがより好ましく、樹脂粒子（Ａ）中のポリエステルと同一の酸成分とアルコール成分とを重縮合反応させて得られたポリエステルからなることがより好ましく、同一のポリエステルからなることが更に好ましい。樹脂粒子（Ａ）中のポリエステルとは、非芳香族性の炭素−炭素不飽和結合を主鎖に有する非晶質ポリエステル（ａ１）のことをいい、更に任意成分として前記非晶質ポリエステル（ａ１）以外の非晶質ポリエステル及び／又は結晶性ポリエステルを含有する場合には、更に当該非晶質ポリエステル及び／又は結晶性ポリエステルを加えた総てのポリエステルのことをいう。
樹脂粒子（Ｂ）における結晶性ポリエステル（ｂ）及び非晶質ポリエステル（ｃ）の総量は、トナーの低温定着性を向上させる観点から、樹脂粒子（Ｂ）を構成する樹脂中、５０モル％以上であることが好ましく、８０モル％以上であることがより好ましく、９０モル％以上であることが更に好ましく、実質的に１００モル％であることが更に好ましい。樹脂粒子（Ｂ）における結晶性ポリエステル（ｂ）と非晶質ポリエステル（ｃ）との重量比（（ｂ）／（ｃ））は、トナーの低温定着性、耐熱保存性を向上させる観点から、５／９５〜５０／５０であることが好ましく、５／９５〜３０／７０がより好ましく、８９／２〜２５／７５がより好ましく、１０／９０〜２０／８０が更に好ましく、１２／８８〜１７／８３がより更に好ましい。
【００４６】
非晶質ポリエステル（ｃ）は、酸成分とアルコール成分とを重縮合反応させることによって製造することができる。
酸成分としては、ジカルボン酸、３価以上の多価カルボン酸が挙げられ、なかでもジカルボン酸が好ましく、ジカルボン酸と３価以上の多価カルボン酸とを併用することがより好ましい。
ジカルボン酸としては、炭素数９〜１４の分岐アルキル基を有するアルキルコハク酸、炭素数９〜１４の分岐アルケニル基を有するアルケニルコハク酸、及び芳香族ジカルボン酸の少なくとも１種が好ましく、炭素数９〜１４の分岐アルキル基を有するアルキルコハク酸及び／又は炭素数９〜１４の分岐アルケニル基を有するアルケニルコハク酸と芳香族ジカルボン酸とを併用することがより好ましい。
【００４７】
炭素数９〜１４の分岐アルキル基を有するアルキルコハク酸及び／又は炭素数９〜１４の分岐アルケニル基を有するアルケニルコハク酸の中でも、結晶性ポリエステルとの親和性を高め、ひいてはトナーの定着性を高める観点から、炭素数９〜１４の分岐アルケニル基を有するアルケニルコハク酸が好ましい。
また、結晶性ポリエステルとの親和性を高め、ひいてはトナーの定着性を高める観点から、分岐アルキル基あるいは分岐アルケニル基の炭素数は１０〜１４が好ましく、１２〜１４がより好ましい。
炭素数９〜１４の分岐アルキル基を有するアルキルコハク酸及び／又は炭素数９〜１４の分岐アルケニル基を有するアルケニルコハク酸の具体例としては、ドデシルコハク酸、ドデセニルコハク酸、オクテニルコハク酸が挙げられ、トナーの定着性を高める観点から、ドデセニルコハク酸が好ましい。
分岐構造はアルキル基及びアルケニル基のいかなる部分に存在してもよいが、複数の分岐構造を有する混合物であることが非晶質ポリエステルとの相溶性を高める観点から好ましい。
炭素数９〜１４の分岐アルキル基を有するアルキルコハク酸及び／又は炭素数９〜１４の分岐アルケニル基を有するアルケニルコハク酸は、結晶性ポリエステルとの親和性を高め、ひいてはトナーの定着性を高める観点から、好ましくは酸成分中に５〜６０モル％含有され、より好ましくは２０〜５０モル％含有され、更に好ましくは３０〜４０モル％含有される。
【００４８】
芳香族ジカルボン酸としては、フタル酸、イソフタル酸、テレフタル酸が好ましく、テレフタル酸がより好ましい。
３価以上の多価カルボン酸としては、３〜５価の芳香族カルボン酸が好ましい。
３〜５価の芳香族カルボン酸としては、トリメリット酸、２，５，７−ナフタレントリカルボン酸、ピロメリット酸等が挙げられ、トナーの耐熱保存性を向上させる観点から、トリメリット酸が好ましい。
３〜５価の芳香族カルボン酸は、トナーの耐熱保存性を向上させる観点から、酸成分中に好ましくは５〜３０モル％含有され、より好ましくは７〜２３モル％含有され、更に好ましくは９〜１２モル％含有される。
【００４９】
好ましいアルコール成分として、芳香族ジオールが挙げられ、ビスフェノールＡのアルキレン（炭素数２〜３）オキサイド付加物（平均付加モル数１〜１６）が好ましい。
【００５０】
非晶質ポリエステル（ｃ）のガラス転移点は、トナーの耐久性、及び耐熱保存性の観点から、４５〜７０℃が好ましく、５０〜６８℃がより好ましく、５８〜６６℃が更に好ましい。
非晶質ポリエステル（ｃ）の軟化点は、トナーの耐熱保存性の観点から、７０〜１６５℃が好ましく、７０〜１４０℃がより好ましく、９０〜１４０℃が更に好ましく、１００〜１３０℃が更に好ましい。
非晶質ポリエステル（ｃ）の数平均分子量は、トナーの耐久性、低温定着性及び耐熱保存性の観点から、１，０００〜５０，０００が好ましく、１，５００〜１０，０００がより好ましく、２，０００〜８，０００が更に好ましく、２，０００〜４，０００が更に好ましい。
本発明において、非晶質ポリエステル（ｃ）のガラス転移温度、軟化点、数平均分子量、及び結晶性指数は、実施例記載の方法によって求められる。なお、非晶質ポリエステル（ｃ）を２種以上併用する場合、ガラス転移温度、及び軟化点、数平均分子量は、すべての非晶質ポリエステル（ｃ）を使用する比率で混合した混合物を用いて、実施例記載の方法によって求められる。
【００５１】
非晶質ポリエステル（ｃ）の酸価は、樹脂の水性媒体中における乳化性の観点から、６〜３５ｍｇＫＯＨ／ｇが好ましく、１０〜３５ｍｇＫＯＨ／ｇがより好ましく、１５〜３５ｍｇＫＯＨ／ｇが更に好ましい。
非晶質ポリエステル（ｃ）は、１種又は２種以上を組み合わせて使用してもよい。
【００５２】
〔着色剤〕
樹脂粒子（Ｂ）は、樹脂のみからなる粒子であってもよく、着色剤を含有する着色剤含有樹脂粒子であってもよいが、トナーの粒度分布をシャープにする観点から、着色剤を含有する着色剤含有樹脂粒子であることが好ましい。
樹脂粒子（Ｂ）が着色剤含有樹脂粒子である場合、着色剤の含有量は、トナーの画像濃度の観点から、樹脂粒子（Ｂ）を構成する樹脂１００重量部に対して、１〜２０重量部が好ましく、５〜１０重量部がより好ましい。
【００５３】
なお、本発明において着色剤を用いる場合は、上記のとおり樹脂粒子（Ｂ）中に含有させて着色剤含有樹脂粒子として用いることに代えて又は用いると共に、水性媒体中に樹脂粒子（Ｂ）と共に含有させてもよいが、上記のとおり、トナーの粒度分布をシャープにする観点から、樹脂粒子（Ｂ）に含有させて用いることが好ましい。
着色剤としては、顔料及び染料が用いられ、トナーの画像濃度の観点から、顔料が好ましい。
顔料としては、シアン顔料、イエロー顔料、マゼンタ顔料、黒色顔料等が挙げられる。
シアン顔料は、フタロシアニン顔料が好ましく、銅フタロシアニンがより好ましい。イエロー顔料は、モノアゾ顔料、イソインドリン顔料、ベンズイミダゾロン顔料が好ましく、マゼンタ顔料は、キナクリドン顔料、ＢＯＮＡレーキ顔料等の溶性アゾ顔料、ナフトールＡＳ顔料等の不溶性アゾ顔料が好ましい。黒色顔料は、カーボンブラックが好ましい。
染料の具体例としては、アクリジン系、アゾ系、ベンゾキノン系、アジン系、アントラキノン系、インジコ系、フタロシアニン系、アニリンブラック系等が挙げられる。
着色剤は、１種を単独で又は２種以上を組み合わせて使用することができる。
【００５４】
〔樹脂粒子（Ｂ）の製造〕
樹脂粒子（Ｂ）は、結晶性ポリエステル（ｂ）を含む樹脂及び着色剤等の前記の任意成分を水性媒体中に分散させ、樹脂粒子（Ｂ）を含有する分散液として得る方法によって製造することが好ましい。
分散液を得る方法としては、前記の樹脂粒子（Ａ）と同様であるが、樹脂等を水性媒体に添加し、分散機等によって分散処理を行う方法、樹脂等に水性媒体を徐々に添加して転相乳化させる方法等が挙げられ、得られるトナーを小粒径とする観点から、転相乳化による方法が好ましい。以下、転相乳化による方法について述べる。
なお、樹脂粒子（Ａ）の製造と同様の記載は、その旨を指摘して省略する。
【００５５】
まず、結晶性ポリエステル（ｂ）を含む樹脂、アルカリ水溶液、及び着色剤等の前記の任意成分を溶融して混合し、樹脂混合物を得る。
結晶性ポリエステル（ｂ）を含む樹脂が、複数の樹脂からなる場合には、予め、結晶性ポリエステル（ｂ）とその他の樹脂を混合したものを用いてもよいが、前記アルカリ水溶液及び任意成分を添加する際に同時に添加し、溶融して混合することによって得てもよい。例えば、結晶性ポリエステル（ｂ）を含む樹脂が、非晶質ポリエステル（ｃ）を含有する場合には、結晶性ポリエステル（ｂ）、非晶質ポリエステル（ｃ）、アルカリ水溶液、及び前記の任意成分を溶融して混合し、樹脂混合物を得る方法が、トナーの低温定着性の観点から好ましい。
また、混合の際には、樹脂の乳化安定性の観点から、界面活性剤を添加することが好ましい。
アルカリ水溶液中のアルカリの種類及び濃度は、前記の樹脂粒子（Ａ）の製造の場合と同様である。
界面活性剤の種類及び含有量は、前記の樹脂粒子（Ａ）の製造の場合と同様である。
【００５６】
樹脂混合物を得る方法としては、結晶性ポリエステル（ｂ）を含む樹脂、アルカリ水溶液、及び前記の任意成分、好ましくは界面活性剤を容器に入れ、撹拌器によって撹拌しながら、樹脂を溶融して均一に混合する方法が好ましい。
樹脂を溶融し混合する際の温度は、結晶性ポリエステル（ｂ）を含む樹脂が、非晶質ポリエステル（ｃ）を含む場合には、そのガラス転移点以上が好ましく、均質な樹脂粒子を得る観点から、より好ましくは結晶性ポリエステル（ｂ）の融点以上がより好ましい。
【００５７】
次に、前記の樹脂混合物に水性媒体を添加して、転相し、樹脂粒子（Ｂ）を含有する分散液を得る。
水性媒体としては水を主成分とするものが好ましく、転相乳化の安定及び環境性の観点から、水性媒体中の水の含有量は８０重量％以上が好ましく、９０重量％以上がより好ましく、９５重量％以上が更に好ましく、実質１００重量％が更に好ましい。水としては、脱イオン水又は蒸留水が好ましく用いられる。
水以外の成分については、前記の樹脂粒子（Ａ）の製造の場合と同様である。
水性媒体を添加する際の温度は、結晶性ポリエステル（ｂ）を含む樹脂が非晶質ポリエステル（ｃ）を含む場合には、非晶質ポリエステル（ｃ）のガラス転移点以上が好ましく、均質な樹脂粒子を得る観点から、結晶性ポリエステル（ｂ）の融点以上がより好ましい。
水性媒体の添加速度及び使用量は、前記の樹脂粒子（Ａ）の製造の場合と同様である。
得られた樹脂粒子（Ｂ）を含有する分散液中の樹脂粒子（Ｂ）の体積中位粒径（Ｄ50）及び粒度分布の変動係数（ＣＶ値）（％）は、前記の樹脂粒子（Ａ）の製造の場合と同様である。
【００５８】
〔架橋〕
トナーの耐熱保存性及び定着性を向上する観点から、樹脂粒子（Ｂ）に含まれるポリエステル樹脂を架橋することが好ましく、オキサゾリン基を有する化合物により架橋することがより好ましい。
オキサゾリン基を有する化合物としては、分子内にオキサゾリン基を複数含有するものを使用することができるが、オキサゾリン基を含有するポリマーが好ましい。その重量平均分子量は、ポリエステル樹脂との反応性の観点から、好ましくは５００〜２，０００，０００、より好ましくは１，０００〜１，０００，０００である。
オキサゾリン基を含有するポリマーの市販品としては、（株）日本触媒社製のエポクロスＷＳシリーズ（水溶性タイプ、主鎖アクリル）、Ｋシリーズ（エマルションタイプ、主鎖スチレン／アクリル）等が挙げられる（いずれも商品名）。
前記オキサゾリン基を有する化合物の含有量あるいは添加量は、樹脂との架橋反応性及び生産性の観点から、樹脂分散液中、樹脂１００重量部に対して、固形分として好ましくは０．１〜３０重量部、より好ましくは０．５〜２０重量部、更に好ましくは１〜１０重量部である。
【００５９】
オキサゾリン基を有する化合物が添加され、かつ所定温度で混合することにより、樹脂分散液に分散している樹脂粒子の一部が架橋される。この時の温度は、好ましくは６０〜１００℃、より好ましくは７０〜９８℃である。オキサゾリン基を有する化合物による樹脂の架橋の存在は、架橋によって生成するアミド基により確認することができる。
【００６０】
［離型剤粒子］
離型剤粒子は、凝集性の観点から、界面活性剤を含有することが好ましい。界面活性剤としては、アニオン性界面活性剤が好ましく、カルボキシ基を含有するアニオン性界面活性剤がより好ましく、ポリカルボン酸ナトリウムが更に好ましい。界面活性剤を使用する場合の含有量は、凝集性および得られるトナーの帯電性の観点から、離型剤１００重量部に対して、０．０１〜１０重量部が好ましく、０．１〜５重量部がより好ましい。
離型剤粒子の体積中位粒径は、得られるトナーの帯電性およびホットオフセットを防ぐ観点から０．１〜１μｍが好ましく、０．１〜０．７μｍがより好ましく、０．１〜０．５μｍが更に好ましい。
離型剤粒子のＣＶ値は、得られるトナーの帯電性の観点から、１５〜５０％が好ましく、１５〜４０％がより好ましく、１５〜３５％が更に好ましい。
【００６１】
〔離型剤〕
離型剤としては、ポリエチレン、ポリプロピレン、ポリブテン等の低分子量ポリオレフィン類；シリコーンワックス類；オレイン酸アミド、ステアリン酸アミド等の脂肪酸アミド類；カルナウバワックス、ライスワックス、キャンデリラワックス等の植物系ワックス；ミツロウ等の動物系ワックス；モンタンワックス、パラフィンワックス、フィッシャートロプシュワックス等の鉱物・石油系ワックス等が挙げられる。これらの離型剤は、単独で又は２種以上を併用することができ、２種以上を併用することが好ましい。更に植物系ワックスと鉱物・石油系ワックスを併用することが、トナーの低温定着性の観点から、好ましい。
離型剤の融点は、トナーの低温定着性及び耐熱保存性の観点から、６０〜１００℃が好ましく、６５〜９０℃がより好ましく、７０℃〜９０℃がさらに好ましく、７５〜９０℃がより更に好ましい。２種以上を併用する場合、トナーの低温定着性の観点から、いずれもの融点が６０〜９０℃であることが好ましい。
本発明において、離型剤の融点は、実施例記載の方法によって求められる。なお、離型剤を２種以上併用する場合、融点は、最も重量比の大きい離型剤を用いて、実施例記載の方法によって求められた値とし、すべてが同一の比率の場合には最も低い値とする。
離型剤の使用量は、トナーの離型性を向上して低温定着性を向上させる観点から、トナー中の樹脂１００重量部に対して、通常１〜２０重量部が好ましく、２〜１５重量部がより好ましい。
【００６２】
〔離型剤粒子の製造〕
離型剤粒子は、離型剤を水性媒体に分散して離型剤粒子の分散液として得ることが好ましい。
離型剤粒子の分散液は、離型剤と水性媒体とを、界面活性剤の存在下、離型剤の融点以上の温度で、分散機を用いて分散することによって得ることが好ましい。用いる分散機としては、ホモジナイザー、超音波分散機等が好ましい。
本製造で用いる水性媒体及び界面活性剤は、前記の樹脂混合物を得る際に用いられるものが好ましく用いられる。
【００６３】
［静電潜像現像用トナーの製造方法］
本発明の静電潜像現像用トナーの製造方法は、下記の工程（１）〜（３）を含む。
工程（１）：水性媒体中で、非芳香族性の炭素−炭素不飽和結合を主鎖に有する非晶質ポリエステル（ａ１）を含有する樹脂粒子（Ａ）と凝集剤とを混合して凝集させ、凝集粒子の水性分散液を得る工程
工程（２）：前記凝集粒子の水性分散液に、芳香族基を有する付加重合性モノマー（ａ２）を添加し重合して、複合化凝集粒子の水性分散液を得る工程
工程（３）：前記複合化凝集粒子を融着させて、トナー粒子を得る工程
【００６４】
［工程（１）］
工程（１）は、水性媒体中で、非芳香族性の炭素−炭素不飽和結合を主鎖に有する非晶質ポリエステル（ａ１）を含有する樹脂粒子（Ａ）と凝集剤とを混合して凝集させ、凝集粒子の水性分散液を得る工程である。
本工程においては、いかなる方法で樹脂粒子（Ａ）と凝集剤を混合してもよい。たとえば、樹脂粒子（Ａ）の分散液に凝集剤を添加する方法、凝集剤を含有する水性媒体中に樹脂粒子（Ａ）の分散液を添加する方法等が挙げられる。
このうち、本発明の好適な態様であるコアシェル型のトナーを得る場合には、凝集剤を含有する水性媒体中に樹脂粒子（Ａ）の分散液を添加する方法が好ましく、その場合、本工程が、水性媒体中で、結晶性ポリエステル（ｂ）を含有する樹脂粒子（Ｂ）に凝集剤を混合して、凝集させた後に、更に、樹脂粒子（Ａ）を添加して、凝集させ、コアシェル型の凝集粒子の水性分散液を得るものであることが好ましい。
以下に、好適態様であるコアシェル型のトナーを得る場合について説明する。
【００６５】
本工程においては、離型剤粒子を用いることが好ましく、離型剤粒子を用いる場合には、まず、樹脂粒子（Ｂ）及び離型剤粒子を水系媒体中で混合して、混合分散液を得ることが好ましい。
なお、任意の成分として着色剤を混合することが好ましいが、着色剤はそれのみで別の粒子として混合してもよく、樹脂粒子（Ｂ）に含まれていてもよいが、凝集制御の観点から、樹脂粒子（Ｂ）に含まれていることが好ましい。
混合の順に制限はなく、いずれかを順に添加してもよいし、同時に添加してもよい。
【００６６】
混合分散液中、樹脂粒子（Ｂ）は、１０〜４０重量部が好ましく、２０〜３０重量部がより好ましい。水系媒体は６０〜９０重量部が好ましく、７０〜８０重量部となるように混合することがより好ましい。
また、着色剤は、画像濃度の観点から、樹脂粒子（Ｂ）を構成する樹脂１００重量部に対して、１〜２０重量部が好ましく、３〜１５重量部がより好ましい。離型剤粒子は、トナーの離型性及び帯電性の観点から、樹脂粒子（Ｂ）を構成する樹脂と着色剤との合計１００重量部に対して、１〜２０重量部が好ましく、５〜１０重量部がより好ましい。
混合温度は、凝集制御の観点から、０〜４０℃が好ましい。
【００６７】
次に、凝集剤を混合して、混合分散液中の粒子を凝集させて、凝集粒子の分散液（以下、凝集粒子（１）の分散液ともいう）を得る。
凝集の方法としては、混合分散液の入った容器に、凝集剤を好ましくは水溶液として滴下する。凝集剤は一時に添加してもよいし、断続的あるいは連続的に添加してもよいが、添加時及び添加終了後には、十分な撹拌を行うことが好ましい。凝集制御およびトナー製造時間短縮の観点から、凝集剤の滴下時間は１〜１２０分が好ましい。また、滴下温度は凝集制御の観点から０〜５０℃が好ましい。
得られた凝集粒子（１）の体積中位粒径は、小粒径化の観点から、好ましくは１〜１０μｍ、より好ましくは２〜９μｍ、更に好ましくは３〜６μｍである。また、ＣＶ値は、好ましくは３０％以下、より好ましくは２８％以下、更に好ましくは２５％以下である。
【００６８】
更に、樹脂粒子（Ａ）を添加して、凝集させ、コアシェル型の凝集粒子の水性分散液を得る。この場合、凝集粒子（１）の分散液に、樹脂粒子（Ａ）の分散液を添加して、凝集粒子（１）に更に樹脂粒子（Ａ）を付着させ、凝集粒子（２）を得ることが好ましい。
凝集粒子（１）分散液に樹脂粒子（Ａ）分散液を添加するときには、凝集粒子（１）に樹脂粒子（Ａ）を効率的に付着させるために、前記凝集剤を更に用いてもよい。
系内の温度は、トナーの耐熱保存性の観点から、樹脂粒子（Ｂ）に含まれる結晶性ポリエステル（ｂ）の融点より５℃以上低く、非晶質ポリエステル（ｃ）のガラス転移点より３℃以上低いことが好ましく、５℃以上低いことがより好ましい。当該温度範囲で凝集粒子（２）の製造を行うと、得られるトナーの低温定着性や保存安定性が良好になる。その理由は定かではないが、凝集粒子（２）同士の融着が生じないために、粗大粒子の発生が抑制されることと、結晶性ポリエステル（ｂ）の結晶性が維持できるためであると考えられる。
【００６９】
樹脂粒子（Ａ）の添加量は、トナーの低温定着性及び耐熱保存性の観点から、樹脂粒子（Ａ）と樹脂粒子（Ｂ）との重量比（樹脂粒子（Ａ）／樹脂粒子（Ｂ））が、好ましくは０．１〜０．９、より好ましくは０．１〜０．５、更に好ましくは０．２〜０．４となる量が好ましい。
樹脂粒子（Ｂ）に比べ、樹脂粒子（Ａ）を少量添加することで、結晶性ポリエステル（ｂ）と非晶質ポリエステル（ｃ）が混合された、本発明のトナーのコア部分の効果を十分に発現することができ、更に高温オフセット性を向上させ、耐熱保存性も向上させることができる。
【００７０】
樹脂粒子（Ａ）分散液は、一定の時間をかけて連続的に添加してもよく、一時に添加してもよく、複数回に分割して添加してもよいが、一定の時間をかけて連続的に添加するか、複数回に分割して添加することが好ましい。前記のように添加することで、樹脂粒子（Ａ）が凝集粒子（１）に選択的に付着しやすくなる。なかでも選択的な付着を促進する観点及び製造の効率化の観点から一定の時間を掛けて連続的に添加することが好ましい。連続的に添加する場合の時間は、均一な凝集粒子（２）を得る観点および製造時間短縮の観点から、１〜１０時間が好ましく、２〜７時間がより好ましい。
【００７１】
樹脂粒子（Ａ）の全量を添加し、トナーとして適度な粒径に成長したところで凝集を停止させる。
凝集を停止させる粒径としては、体積中位粒径が、好ましくは１〜１０μｍ、より好ましくは２〜１０μｍ、更に好ましくは３〜９μｍ、更に好ましくは４〜６μｍである。
凝集を停止させる方法としては、分散液を冷却する方法、凝集停止剤を添加する方法、分散液を希釈する方法等が挙げられるが、不必要な凝集を確実に防止する観点から、凝集停止剤を添加して凝集を停止させる方法が好ましい。
凝集停止剤としては、界面活性剤が好ましく、アニオン性界面活性剤がより好ましい。アニオン性界面活性剤としては、アルキルエーテル硫酸ナトリウム等のアルキルエーテル硫酸塩、アルキル硫酸塩、及び直鎖アルキルベンゼンスルホン酸塩等が挙げられる。凝集停止剤は、単独で又は２種以上組み合わせて使用することもできる。
凝集停止剤の添加量は、凝集停止性およびトナーへの凝集停止剤の残留を低減する観点から、系中の樹脂の総量１００重量部に対して、好ましくは０．１〜１５重量部、より好ましくは０．１〜１０重量部、更に好ましくは０．１〜８重量部である。凝集停止剤は、いかなる形態で添加してもよいが、生産性の観点から、水溶液で添加することが好ましい。
【００７２】
工程（１）で得られる凝集粒子（２）の体積中位粒径は、トナーの高画質化の観点から、１〜１０μｍであることが好ましく、２〜１０μｍがより好ましく、３〜９μｍが更に好ましく、４〜６μｍが更に好ましい。
【００７３】
［工程（２）］
工程（２）は、工程（１）で得られた凝集粒子（２）の水性分散液に、芳香族基を有する付加重合性モノマー（ａ２）を添加し重合して、複合化凝集粒子の水性分散液を得る工程である。
本工程は、後述の工程（３）と同時に行ってもよく、同時に開始することが好ましい。すなわち、付加重合性モノマー（ａ２）を添加した後に、工程（１）で得られた凝集粒子の融着が開始する温度まで昇温して、その温度に維持することによって、付加重合性モノマー（ａ２）の重合と凝集粒子の融着が同時に進行させることができる。
【００７４】
本工程の重合には、任意の重合開始剤、架橋剤等を必要に応じて添加する。重合開始剤としては、水溶性の開始剤が好ましく、ラジカル重合開始剤がより好ましく、過硫酸塩が更に好ましい。比較的低温で重合を低温で進行させるという観点から、過硫酸ナトリウムもしくは過硫酸アンモニウムが好ましい。更に還元剤を組み合わせて、レドックス開始剤として用いることが好ましい。組み合わせる還元剤としては、アスコルビン酸及びその塩、エリソルビン酸及びその塩、アミン化合物が好ましく、アスコルビン酸及びその塩がより好ましく、アルコルビン酸塩が更に好ましい。
前記の凝集粒子、好ましくは凝集粒子（２）の分散液と付加重合性モノマー（ａ２）とを含有する混合液を加熱することで重合反応を進行させる。重合温度は、用いられる重合開始剤の種類にもよるが、例えば、過硫酸ナトリウムを用いる場合には、重合反応を効率的に行う観点から、好ましくは６０〜１００℃、より好ましくは６５〜８０℃である。
本工程における付加重合性モノマー（ａ２）の添加量は、得られるトナーの耐熱保存性と高温高湿下での帯電性を向上させる観点から、非晶質ポリエステル（ａ１）と付加重合性モノマー（ａ２）の重量比〔（ａ１）／（ａ２）〕が、９９／１〜７０／３０であることが好ましく、９８／２〜８０／２０であることがより好ましく、９７／３〜９０／１０であることが更に好ましい。
【００７５】
本工程における付加重合性モノマー（ａ２）の添加量は、得られるトナーの耐熱保存性と高温高湿下での帯電性を向上させる観点から、複合化凝集粒子中のポリエステルの合計量に対して、０．３〜１０重量％であることが好ましく、０．９〜７重量％であることが好ましく、１．１〜５重量％であることが更に好ましい。
また、複合化凝集粒子中のポリエステルを由来する全カルボン酸成分中における、非芳香族性の炭素−炭素不飽和結合を有しその両端にカルボキシ基を有するジカルボン酸の含有量は、好ましくは５〜５０モル％、より好ましくは６〜４５モル％、更に好ましくは７〜４０モル％である。
ここで、「複合化凝集粒子中のポリエステル」とは、（ｉ）複合化凝集粒子の構成要素のうち樹脂粒子（Ａ）及び樹脂粒子（Ｂ）のみにポリエステルが含まれる場合には、樹脂粒子（Ａ）中のポリエステルと樹脂粒子（Ｂ）中のポリエステルの総てのことをいい、（ｉｉ）複合化凝集粒子が樹脂粒子（Ａ）及び樹脂粒子（Ｂ）以外にもポリエステルを含有する構成要素を含む場合には、更に当該構成要素中のポリエステルを加えた総てのポリエステルのことをいう。樹脂粒子（Ａ）中のポリエステルとは、非芳香族性の炭素−炭素不飽和結合を主鎖に有する非晶質ポリエステル（ａ１）のことをいい、更に任意成分として前記非晶質ポリエステル（ａ１）以外の非晶質ポリエステル及び／又は結晶性ポリエステルを含有する場合には、更に当該非晶質ポリエステル及び／又は結晶性ポリエステルを加えた総てのポリエステルのことをいう。樹脂粒子（Ｂ）中のポリエステルとは、結晶性ポリエステル（ｂ）のことをいい、更に任意成分として非晶質ポリエステル（ｃ）を含有する場合には、更に当該非晶質ポリエステル（ｃ）を加えた総てのポリエステルのことをいう。
【００７６】
［工程（３）］
工程（３）は、前記複合化凝集粒子を融着させて、トナー粒子を得る工程である。本工程は、前述の通り、工程（２）と同時に行ってもよく、同時に開始することが好ましい。同時に開始することによって、複合化凝集粒子の表面形状の平滑化と付加重合性モノマー（ａ２）の重合による付加重合樹脂の形成が並行して進行し、トナーの表面部分に高密度の付加重合性樹脂が存在するトナー粒子が得られ、それによって、ポリエステル樹脂が芳香族基を有する付加重合性樹脂で効率的に覆われ、高温高湿度下においても帯電性の低下がなく、耐熱保存性も良好になるものと考えられる。また、融着を行う温度においては、ポリエステル樹脂の運動性が増すため、非晶質ポリエステル（ａ１）に含まれる非芳香族性の炭素−炭素不飽和結合と付加重合性モノマー（ａ２）との反応性も向上し、付加重合性樹脂のグラフトかが効率的に進行するものと考えられる。
【００７７】
融着性及びトナー生産性の観点から、本工程においては、好ましくは非晶質ポリエステル（ａ１）のガラス転移点より１０℃低い温度以上、より好ましくはガラス転移点より５℃低い温度以上、更に好ましくはガラス転移点以上、更に好ましくはガラス転移点より５℃高い温度以上の温度で保持し、トナーの耐熱保存性を向上させる観点から、本工程においては、好ましくは非晶質ポリエステル（ａ１）のガラス転移点より３０℃高い温度以下、より好ましくは２０℃高い温度以下、更に好ましくは１５℃高い温度以下の温度で保持する。
本工程においては、粒子融着性の観点から、好ましくは５５〜８５℃、より好ましくは６０〜８０℃、更に好ましくは６５〜７５℃で保持する。
本工程における保持時間は、粒子融着性、耐熱保存性、帯電性及びトナー生産性の観点から、好ましくは０．５〜２４時間、より好ましくは０．７〜１８時間、更に好ましくは１〜１２時間である。
【００７８】
高画質の画像を得る観点から、本工程で得られるコアシェル粒子の体積中位粒径は、好ましくは２〜１０μｍ、より好ましくは２〜８μｍ、より好ましくは２〜７μｍ、更に好ましくは３〜８μｍ、更に好ましくは４〜６μｍである。
なお、本工程で得られる融着したトナー粒子の平均粒径は、凝集粒子（２）の平均粒径以下であることが好ましい。すなわち、本工程において、トナー粒子同士の凝集、融着が生じないことが好ましい。
【００７９】
［後処理工程］
本発明においては、工程（３）の後に後処理工程を行ってもよく、トナー粒子を単離することによってトナーを得ることが好ましい。
工程（３）で得られたトナー粒子は、水性媒体中に存在するため、まず、固液分離を行うことが好ましい。固液分離には、吸引濾過法等が好ましく用いられる。
固液分離後に洗浄を行うことが好ましい。樹脂粒子（Ａ）及び（Ｂ）の製造の際にノニオン性界面活性剤を用いた場合、添加したノニオン性界面活性剤も除去することが好ましいため、ノニオン性界面活性剤の曇点以下で水性溶液により洗浄することが好ましい。洗浄は複数回行うことが好ましい。
次に乾燥を行うことが好ましいが、乾燥時の温度は、トナー粒子自体の温度が結晶性ポリエステルの融点より５℃以上低くなるように設定することが好ましく、１０℃以上低くなるように設定することがより好ましい。乾燥方法としては、振動型流動乾燥法、スプレードライ法、冷凍乾燥法、フラッシュジェット法等を用いることが好ましい。乾燥後の水分含量は、トナーの帯電性の観点から、好ましくは１．５重量％以下、より好ましくは１．０重量％以下に調整される。
【００８０】
［静電潜像現像用トナー］
（トナー）
乾燥等を行うことによって得られたトナー粒子を本発明のトナーとしてそのまま用いることもできるが、後述のようにトナー粒子の表面を処理したものを静電潜像現像用トナーとして用いることが好ましい。
得られたトナーの軟化点は、トナーの低温定着性の観点から、好ましくは６０〜１４０℃、より好ましくは６０〜１３０℃、更に好ましくは６０〜１２０℃である。また、ガラス転移点は、低温定着性、耐久性及び保存安定性の観点から、好ましくは３０〜８０℃、より好ましくは４０〜７０℃である。
トナーの体積中位粒径は、トナーの高画質化と生産性の観点から、好ましくは１〜１０μｍ、より好ましくは２〜８μｍ、更に好ましくは３〜７μｍ、更に好ましくは４〜６μｍである。
トナーのＣＶ値は、高画質化と生産性の観点から、好ましくは３０％以下、より好ましくは２７％以下、更に好ましくは２５％以下、更に好ましくは２２％以下である。
【００８１】
（外添剤）
本発明の静電潜像現像用トナーは、前記トナー粒子をトナーとしてそのまま用いることもできるが、流動化剤等を外添剤としてトナー粒子表面に添加処理したものをトナーとして使用することが好ましい。
外添剤としては、疎水性シリカ、酸化チタン微粒子、アルミナ微粒子、酸化セリウム微粒子、カーボンブラック等の無機微粒子やポリカーボネート、ポリメチルメタクリレート、シリコーン樹脂等のポリマー微粒子等、任意の微粒子が挙げられ、これらの中でも、疎水性シリカが好ましい。
外添剤を用いてトナー粒子の表面処理を行う場合、外添剤の添加量は、外添剤による処理前のトナー粒子１００重量部に対して、好ましくは１〜６重量部、より好ましくは２〜５重量部である。
【００８２】
本発明により得られる静電潜像現像用トナーは、一成分系現像剤として、又はキャリアと混合して二成分系現像剤としてより好適に使用することができる。
【実施例】
【００８３】
ポリエステル、樹脂粒子、トナー等の各性状値については次の方法により測定、評価した。
【００８４】
［ポリエステルの酸価］
ＪＩＳ  Ｋ００７０に従って測定した。但し、測定溶媒をアセトンとトルエンの混合溶媒(アセトン：トルエン＝１:１(容量比))とした。
【００８５】
［ポリエステルの軟化点、吸熱の最大ピーク温度、融点、ガラス転移点及び結晶性指数］
（１）軟化点
フローテスター（（株）島津製作所製、商品名：ＣＦＴ−５００Ｄ）を用い、１ｇの試料を昇温速度６℃／分で加熱しながら、プランジャーにより１．９６ＭＰａの荷重を与え、直径１ｍｍ、長さ１ｍｍのノズルから押し出した。温度に対し、フローテスターのブランジャー降下量をプロットし、試料の半量が流出した温度を軟化点とした。
（２）融点及びガラス転移点
示差走査熱量計（ＰｅｒｋｉｎＥｌｍｅｒ社製、商品名：Ｐｙｒｉｓ  ６  ＤＳＣ）を用いて２００℃まで昇温し、その温度から降温速度５０℃／分で０℃まで冷却した試料を昇温速度１０℃／分で測定した。観測される吸熱ピークのうち、ピーク面積が最大のピークの温度を吸熱の最大ピーク温度（１）とした。結晶性ポリエステルの時には該ピーク温度を融点とした。また、非晶質ポリエステルの場合に吸熱ピークが観測されるときはそのピークの温度を、ピークが観測されずに段差が観測されるときは該段差部分の曲線の最大傾斜を示す接線と該段差の高温側のベースラインの延長線との交点の温度をガラス転移点とした。
（３）結晶性指数
示差走査熱量計（ＰｅｒｋｉｎＥｌｍｅｒ社製、商品名：Ｐｙｒｉｓ  ６  ＤＳＣ）を用いて、室温（２０℃）から降温速度１０℃／ｍｉｎで０℃まで冷却した試料をそのまま１分間静止させ、その後、昇温速度１０℃／ｍｉｎで１８０℃まで昇温した。観測されるピークのうち、ピーク面積が最大のピーク温度を吸熱の最大ピーク温度（２）として、（軟化点（℃））／（吸熱の最大ピーク温度（２）（℃））により、結晶性指数を求めた。
【００８６】
［ポリエステルの数平均分子量］
以下の方法により、ゲルパーミエーションクロマトグラフィーにより分子量分布を測定し、数平均分子量を算出する。
（１）試料溶液の調製
濃度が０．５ｇ／１００ｍｌになるように、ポリエステル試料を溶媒（クロロホルム）に溶解させる。次いで、この溶液をメッシュ０．４５μｍのフッ素樹脂フィルター［アドバンテック（株）製、「ＤＩＳＭＩＣ−２５ＪＰ」］を用いて濾過して不溶解成分を除き、試料溶液とする。
（２）分子量分布測定
下記装置を用いて、溶媒（クロロホルム）を毎分１ｍｌの流速で流し、４０℃の恒温槽中でカラムを安定させる。そこに試料溶液１００μｌを注入して測定を行う。試料の分子量は、あらかじめ作成した検量線に基づき算出する。このときの検量線には、数種類の単分散ポリスチレン(東ソー（株）製の２.６３×１０3、２.０６×１０4、１.０２×１０5、ジーエルサイエンス社製の２.１０×１０3、７.００×１０3、５.０４×１０4)を標準試料として作成したものを用いる。
測定装置：ＨＬＣ−８２２０ ＧＰＣ（東ソー（株）製）
分析カラム：ＧＭＨXL＋Ｇ３０００ＨXL（東ソー（株）製）
【００８７】
［樹脂粒子及び離型剤粒子の体積中位粒径（Ｄ50）、体積平均粒径（Ｄv）及び粒度分布］
（１）測定装置：レーザー回折型粒径測定機（（株）堀場製作所製、商品名：ＬＡ−９２０）
（２）測定条件：測定用セルに蒸留水を加え、吸光度が適正範囲になる濃度で体積中位粒径（Ｄ50）を測定した。
また、粒度分布としてＣＶ値（％）は、前記粒径測定機で表示される体積平均粒径（Ｄv）と標準偏差から下記の式に従って算出した。
ＣＶ値（％）＝（粒径分布の標準偏差／体積平均粒径（Ｄv））×１００
【００８８】
［樹脂粒子分散液、離型剤粒子分散液の固形分濃度］
赤外線水分計（（株）ケツト科学研究所製、商品名：ＦＤ−２３０）を用いて、測定試料５ｇを乾燥温度１５０℃、測定モード９６（監視時間２．５分／変動幅０．０５％）にて、水分％を測定した。固形分濃度は下記の式に従って算出した。
固形分濃度（重量％）＝１００−Ｍ
Ｍ：水分（％）＝［（Ｗ−Ｗ0）／Ｗ］×１００
Ｗ：測定前の試料重量（初期試料重量）
Ｗ0：測定後の試料重量（絶対乾燥重量）
【００８９】
［トナーの体積中位粒径（Ｄ50）］
トナーの体積中位粒径は以下の通り測定した。
・測定機：コールターマルチサイザーＩＩＩ（商品名、ベックマンコールター社製）
・アパチャー径：５０μｍ
・解析ソフト：マルチサイザーＩＩＩバージョン３．５１（商品名、ベックマンコールター社製）
・電解液：アイソトンＩＩ（商品名、ベックマンコールター社製）
・分散液：ポリオキシエチレンラウリルエーテル（花王（株）製、商品名：エマルゲン１０９Ｐ、ＨＬＢ：１３．６）を前記電解液に溶解させ、濃度５重量％の分散液を得た。
・分散条件：前記分散液５ｍＬにトナー測定試料１０ｍｇを添加し、超音波分散機にて１分間分散させ、その後、電解液２５ｍＬを添加し、更に、超音波分散機にて１分間分散させて、試料分散液を作製した。
・測定条件：前記試料分散液を前記電解液１００ｍＬに加えることにより、３万個の粒子の粒径を２０秒で測定できる濃度に調整した後、３万個の粒子を測定し、その粒度分布から体積中位粒径（Ｄ50）を求めた。
【００９０】
［トナーの高温高湿度下での帯電性評価（ＨＨ帯電量）］
気温３０℃、相対湿度８５％にてトナー２．１ｇとシリコーンフェライトキャリア（関東電化工業社製、平均粒子径：４０μｍ）２７．９ｇとを５０ｃｃの円筒形ポリプロピレン製ボトル（（株）ニッコー製）に入れ、縦横に１０回ずつ振り、その後、ボールミルを用いて混合し、混合時間が１時間における帯電量を、ｑ／ｍメーター（ＥＰＰＩＮＧ社製）を用いて測定し、帯電量を得た。帯電量の絶対値が高いほど、帯電性が良好である。
なお測定機器、設定等は下記の通りである。
測定機器：ＥＰＰＩＮＧ社製  ｑ／ｍ−ｍｅｔｅｒ
設定：メッシュサイズ：６３５メッシュ（目開き：２４μｍ、ステンレス製）
ソフトブロー、ブロー圧（１０００Ｖ）
吸引時間：９０秒
帯電量（μＣ／ｇ）＝９０秒後の総電気量（μＣ）／吸引されたトナー量（ｇ）
【００９１】
［トナーの耐熱保存性評価］
内容積１００ｍｌの広口ポリビンにトナー２０ｇを入れて密封し、温度５０℃環境下で１２時間静置した。その後、２５℃の温度下で密封したまま１２時間以上静置して冷却し、パウダーテスター（ホソカワミクロン株式会社（株））製、商品名）の振動台に、目開き２５０μｍのフルイをセットし、その上に前記トナー２０ｇを乗せ３０秒間振動を行い、フルイ上に残ったトナー重量を測定した。数値が小さいほど、トナーがブロッキングしておらず耐熱保存性に優れることを表す。
【００９２】
［ポリエステルの製造］
製造例１
（結晶性ポリエステルＸ１の製造）
窒素導入管、脱水管、撹拌機、及び熱電対を装備した四つ口フラスコの内部を窒素置換し、１，９−ノナンジオール３９３６ｇ、セバシン酸４８４８ｇを入れた。撹拌しながら、１４０℃に昇温し、１４０℃で３時間維持した後、１４０℃から２００℃まで１０時間かけて昇温した。その後、ジ（２−エチルヘキサン酸）スズ５０ｇを加え、更に２００℃にて１時間維持した後、フラスコ内の圧力を下げ、８．３ｋＰａにて４時間維持し、結晶性ポリエステルＸ１を得た。
【００９３】
製造例２
（非晶質ポリエステルＹ１の製造）
窒素導入管、脱水管、撹拌機、及び熱電対を装備した四つ口フラスコの内部を窒素置換し、ポリオキシプロピレン（２．２）−２，２−ビス（４−ヒドロキシフェニル）プロパン１７５０ｇ、ポリオキシエチレン（２．０）−２，２−ビス（４−ヒドロキシフェニル）プロパン１６２５ｇ、テレフタル酸１１４５ｇ、ドデセニルコハク酸無水物１６１ｇ、トリメリット酸無水物４８０ｇ、及び酸化ジブチルスズ１０ｇを入れ、窒素雰囲気下、撹拌しながら、２２０℃に昇温し、２２０℃で５時間維持した後、ＡＳＴＭ  Ｄ３６−８６に従って測定した軟化点が１２０℃に達したのを確認してから温度を下げて反応を止め、非晶質ポリエステルＹ１を得た。
【００９４】
製造例３
（非晶質ポリエステルＹ２の製造）
窒素導入管、脱水管、撹拌機、及び熱電対を装備した四つ口フラスコの内部を窒素置換し、ポリオキシプロピレン（２．２）−２，２−ビス（４−ヒドロキシフェニル）プロパン３３７４ｇ、ポリオキシエチレン（２．０）−２，２−ビス（４−ヒドロキシフェニル）プロパン３３ｇ、テレフタル酸６７２ｇ、及び酸化ジブチルスズ１０ｇを入れ、窒素雰囲気下、撹拌しながら、２３０℃に昇温し、５時間維持した後、更にフラスコ内の圧力を下げ、８．３ｋＰａにて１時間維持した。その後、２１０℃まで冷却し、大気圧に戻した後、フマル酸６９６ｇ、ｔｅｒｔ−ブチルカテコール０．４９ｇを加え、２１０℃の温度下で５時間維持した後に、更にフラスコ内の圧力を下げ、８．３ｋＰａにて４時間維持させて、非晶質ポリエステルＹ２を得た。
【００９５】
製造例４
（非晶質ポリエステルＹ３の製造）
窒素導入管、脱水管、撹拌機、及び熱電対を装備した四つ口フラスコの内部を窒素置換し、ポリオキシプロピレン（２．２）−２，２−ビス（４−ヒドロキシフェニル）プロパン３５２８ｇ、ポリオキシエチレン（２．０）−２，２−ビス（４−ヒドロキシフェニル）プロパン１４０４ｇ、テレフタル酸１２４８ｇ、ドデセニルコハク酸無水物１５４１ｇ、及び酸化ジブチルスズ２０ｇを入れ、窒素雰囲気下、撹拌しながら、２３０℃に昇温し、２３０℃で６時間維持した後、更にフラスコ内の圧力を下げ、８．３ｋＰａにて１時間維持した。その後、２１５℃まで冷却し、大気圧に戻した後、トリメリット酸無水物３００ｇを入れ、２１５℃で１時間維持した後、更にフラスコ内の圧力を下げ、８．３ｋＰａにて３時間維持させて、非晶質ポリエステルＹ３を得た。
【００９６】
製造例５
（非晶質ポリエステルＹ４の製造）
窒素導入管、脱水管、撹拌機、及び熱電対を装備した四つ口フラスコの内部を窒素置換し、ポリオキシプロピレン（２．２）−２，２−ビス（４−ヒドロキシフェニル）プロパン３５００ｇ、ポリオキシエチレン（２．０）−２，２−ビス（４−ヒドロキシフェニル）プロパン３２５０ｇ、テレフタル酸１５９４ｇ、アジピン酸２８６ｇ、トリメリット酸無水物５７６ｇ、及びジ（２−エチルヘキサン酸）スズ４６ｇを入れ、窒素雰囲気下、撹拌しながら、２３０℃に昇温し、２３０℃で５時間維持した後、更にフラスコ内の圧力を下げ、２７．０ｋＰａにて１時間維持させて、ポリエステル樹脂Ｙ４を得た。
【００９７】
製造例６
（非晶質ポリエステルＹ５の製造）
窒素導入管、脱水管、撹拌機、及び熱電対を装備した四つ口フラスコの内部を窒素置換し、ポリオキシプロピレン（２．２）−２，２−ビス（４−ヒドロキシフェニル）プロパン３００４ｇ、フマル酸９９６ｇ、ｔｅｒｔ−ブチルカテコール２ｇ、及び酸化ジブチルスズ８ｇを入れ、窒素雰囲気下、撹拌しながら、５時間かけて２１０℃まで昇温し、２１０℃で２時間維持した後、フラスコ内の圧力を下げ、８．３ＫＰａにて１時間維持した後、ＡＳＴＭ  Ｄ３６−８６に従って測定した軟化点が１００℃に達したのを確認してから温度を下げて反応を止め、非晶質ポリエステルＹ５を得た。
【００９８】
製造例７
（非晶質ポリエステルＹ６の製造）
窒素導入管、脱水管、撹拌機、及び熱電対を装備した四つ口フラスコの内部を窒素置換し、ポリオキシプロピレン（２．２）−２，２−ビス（４−ヒドロキシフェニル）プロパン３２ｇ、ポリオキシエチレン（２．０）−２，２−ビス（４−ヒドロキシフェニル）プロパン２８９６ｇ、テレフタル酸１５２４ｇ、グリセリン８３ｇ、及びジ（２−エチルヘキサン酸）スズ２０ｇを入れ、窒素雰囲気下、撹拌しながら、２３５℃に昇温し、２３５℃で３.５時間維持し、非晶質ポリエステルＹ６を得た。
以上のポリエステルの物性を表１に示す。
【００９９】
【表１】
0005872890.tif 000002
【０１００】
［樹脂粒子の製造］
製造例８
（樹脂粒子分散液１の製造）
撹拌機を装備したフラスコに、非晶質ポリエステルＹ１  ２１０ｇ、非晶質ポリエステルＹ２  ３００ｇ、結晶性ポリエステルＸ１  ９０ｇ、銅フタロシアニン顔料（商品名：ＥＣＢ３０１、大日精化工業（株）製）４５ｇ、ポリオキシエチレンアルキルエーテル（非イオン性界面活性剤、商品名：エマルゲン１５０、花王（株）製）８．５ｇ、１５重量％ドデシルベンゼンスルホン酸ナトリウム水溶液（アニオン性界面活性剤、商品名：ネオペレックスＧ−１５、花王（株）製）８０．０ｇ、５重量％水酸化カリウム水溶液２７８．５ｇを入れ、撹拌しながら、９５℃に昇温して溶融し、９５℃で２時間混合して、樹脂混合物を得た。
次に、系の温度を９５℃に保持し、撹拌しながら、脱イオン水１２２２ｇを６ｇ／分の速度で滴下し、乳化物を得た。次に、得られた乳化物を２５℃に冷却し、２５℃で撹拌しながら、オキサゾリン基含有ポリマー水溶液（（株）日本触媒製、商品名：エポクロスＷＳ−７００、不揮発分２５重量％、アクリル主鎖）２８ｇを添加し、その後９５℃に温度を上げ９５℃で１時間保持した。次に、２５℃に冷却し、得られた乳化物を２００メッシュ（目開き１０５μｍ）の金網を通して、樹脂粒子分散液１を得た。固形分濃度は３２％であり、樹脂粒子の体積中位粒径（Ｄ50）は２８６ｎｍ、ＣＶ値は２９％であった。
【０１０１】
製造例９
（樹脂粒子分散液２の製造）
製造例８において、非晶質ポリエステルＹ１  ２１０ｇと非晶質ポリエステルＹ２  ３００ｇを、非晶質ポリエステルＹ３  ５１０ｇに置き換えた以外は同様にして、樹脂粒子分散液２を得た。固形分濃度は３２％であり、樹脂粒子の体積中位粒径（Ｄ50）は１５４ｎｍ、ＣＶ値は２６％であった。
【０１０２】
製造例１０
（樹脂粒子分散液３の製造）
製造例８において、非晶質ポリエステルＹ１  ２１０ｇと非晶質ポリエステルＹ２  ３００ｇを、非晶質ポリエステルＹ３  ２１０ｇと非晶質ポリエステルＹ４  ３００ｇに置き換えた以外は製造例９と同様にして樹脂粒子分散液３を得た。固形分濃度は３２％であり、樹脂粒子の体積中位粒径（Ｄ50）は３０１ｎｍ、ＣＶ値は２６％であった。
【０１０３】
製造例１１
（樹脂粒子分散液４の製造）
撹拌機を装備したフラスコに、非晶質ポリエステルＹ１  ２１０ｇ、非晶質ポリエステルＹ２  ３９０ｇ、ポリオキシエチレンアルキルエーテル（非イオン性界面活性剤、商品名：エマルゲン１５０、花王（株）製）６ｇ、１５重量％ドデシルベンゼンスルホン酸ナトリウム水溶液（アニオン性界面活性剤、商品名：ネオペレックスＧ−１５、花王（株）製）４０ｇ、５重量％水酸化カリウム水溶液２６８ｇを入れ、撹拌しながら、９５℃に昇温して溶融し、９５℃で２時間混合して、樹脂混合物を得た。
次に、系の温度を９５℃に保持し、撹拌しながら、脱イオン水１１４５ｇを６ｇ／分の速度で滴下し、乳化物を得た。次に、得られた乳化物を２５℃に冷却し、得られた乳化物を２００メッシュの金網を通し、樹脂粒子分散液４を得た。固形分濃度は３１％であり、樹脂粒子の体積中位粒径（Ｄ50）は１５８ｎｍ、ＣＶ値は２４％であった。
【０１０４】
製造例１２
（樹脂粒子分散液５の製造）
製造例１１において、非晶質ポリエステルＹ１  ２１０ｇ及び非晶質ポリエステルＹ２  ３９０ｇを、非晶質ポリエステルＹ２  ６００ｇに置き換えた以外は製造例１１と同様にして樹脂粒子分散液５を得た。固形分濃度は３１％であり、樹脂粒子の体積中位粒径（Ｄ50）は１４２ｎｍ、ＣＶ値は２４％であった。
【０１０５】
製造例１３
（樹脂粒子分散液６の製造）
製造例１１において、非晶質ポリエステルＹ１  ２１０ｇ及び非晶質ポリエステルＹ２  ３９０ｇを、非晶質ポリエステルＹ５  ６００ｇに置き換えた以外は製造例１１と同様にして樹脂粒子分散液６を得た。固形分濃度は３１％であり、樹脂粒子の体積中位粒径（Ｄ50）は１１６ｎｍ、ＣＶ値は２３％であった。
【０１０６】
製造例１４
（樹脂粒子分散液７の製造）
製造例１１において、非晶質ポリエステルＹ２  ３９０ｇを、非晶質ポリエステルＹ６  ３９０ｇに置き換えた以外は製造例１１と同様にして樹脂粒子分散液７を得た。固形分濃度は３１％であり、樹脂粒子の体積中位粒径（Ｄ50）は１３９ｎｍ、ＣＶ値は２５％であった。
【０１０７】
［離型剤粒子の製造］
製造例１５
（離型剤粒子分散液の製造）
ビーカーで、脱イオン水２００ｇにポリカルボン酸ナトリウム水溶液としてアクリル酸ナトリウム−マレイン酸ナトリウム共重合体水溶液（花王（株）製、商品名：ポイズ５２１、有効濃度４０重量％）３．８ｇを溶解させた後、これにカルナウバワックス（（株）加藤洋行製、商品名：カルナウバワックス１号、融点８３℃）５ｇ及びパラフィンワックス（日本精鑞（株）製、商品名：ＨＮＰ−９、融点７５℃）４５ｇを添加し、９０〜９５℃に温度を保持して溶融させて撹拌し、カルナウバワックスとパラフィンワックスとが一体となって溶融した溶融混合物を得た。
得られた溶融混合物を含んだ水溶液を更に９０〜９５℃に温度を保持しながら、超音波ホモジナイザー（日本精機（株）製、商品名：ＵＳ−６００Ｔ）で３０分間分散処理を行った後に室温まで冷却し、ここにイオン交換水を加え、離型剤固形分２０重量％に調整し、離型剤粒子分散液を得た。離型剤粒子分散液中の離型剤粒子の体積中位粒径（Ｄ50）は４５０ｎｍ、ＣＶ値は３０％であった。
【０１０８】
［トナーの製造］
実施例１
（トナー１の作製）
脱水管、撹拌装置及び熱電対を装備した４つ口フラスコに、樹脂粒子分散液１  ２５０ｇ、脱イオン水５２ｇ、及び離型剤粒子分散液１４ｇを温度２５℃で混合した。次に、該混合物を２５℃で撹拌しながら、硫酸アンモニウム２０．１ｇを脱イオン水１６５ｇに溶解した水溶液を２５℃で３０分かけて滴下した後、５５℃まで１２０分かけて昇温し、５５℃を保持することで、凝集粒子の体積中位粒径が４．５μｍの凝集粒子を含む分散液を得た。
この凝集粒子を含む分散液を２５℃まで冷却し、攪拌しながら、フラスコ内を窒素置換した後、窒素雰囲気下、スチレンモノマー１．１０ｇを滴下した。次いで、ポリオキシエチレンラウリルエーテル硫酸ナトリウム（花王（株）製、商品名：エマールＥ２７Ｃ、固形分：２８重量％）１１．９ｇ及び脱イオン水９４１ｇを混合した水溶液を添加した後、１時間かけて７０℃まで昇温した。７０℃に到達後、１％過硫酸ナトリウム水溶液１．７２ｇを添加し続いて１％アスコルビン酸ナトリウム水溶液０．１８ｇを添加し、７０℃で３時間保持し、体積中位粒径が４．４μｍの融着粒子の分散液を得た。
得られた融着粒子分散液を２５℃に冷却して、分散液を吸引濾過で固形分を分離した後、脱イオン水で洗浄し、乾燥を行って、トナー粒子を得た。このトナー粒子１００重量部に対して、疎水性シリカ（日本アエロジル（株）製、商品名：ＲＹ５０、個数平均粒径；０．０４μｍ）２．５重量部、疎水性シリカ（キャボット社製、商品名：キャボシールＴＳ７２０、個数平均粒径；０．０１２μｍ）１．０重量部、及びポリマー微粒子（日本ペイント（株）製、商品名：ファインスフェアＰ２０００、個数平均粒径；０．５μｍ）０．８重量部をヘンシェルミキサーに入れ、撹拌し、１５０メッシュのふるいを通過させてトナー１を得た。トナーの物性及び評価を表２に示す。
【０１０９】
実施例２
（トナー２の作製）
脱水管、撹拌装置及び熱電対を装備した４つ口フラスコに、樹脂粒子分散液１  ２５０ｇ、脱イオン水５２ｇ、及び離型剤粒子分散液１８ｇを２５℃で混合した。次に、該混合物を２５℃で撹拌しながら、硫酸アンモニウム２０．１ｇを脱イオン水１６５ｇに溶解した水溶液を２５℃で３０分かけて滴下した後、５５℃まで１２０分かけて昇温し、５５℃で保持し、体積中位粒径が４．６μｍの凝集粒子を含む分散液（１）を得た。
前記凝集粒子分散液（１）（全量）の温度を５０℃に冷却した後、分散液を毎時１℃の速度で昇温しながら、樹脂粒子分散液４  ７０ｇと脱イオン水２２ｇとを混合した混合液を、前記分散液に１８０分かけて滴下し、体積中位粒径が５．０μｍの凝集粒子分散液（２）を得た。
凝集粒子分散液（２）を２５℃まで冷却し攪拌しながら、フラスコ内を窒素置換した後、窒素雰囲気下、スチレンモノマー１．１０ｇを滴下した。次いで、ポリオキシエチレンラウリルエーテル硫酸ナトリウム（花王（株）製、商品名：エマールＥ２７Ｃ、固形分：２８重量％）１５．５ｇ及び脱イオン水１２２３ｇを混合した水溶液を添加した後、１時間かけて７０℃まで昇温した。７０℃に到達後、１％過硫酸ナトリウム水溶液１．７２ｇを添加し、続いて１％アスコルビン酸ナトリウム水溶液０．１８ｇを添加し、３時間保持し、体積中位粒径が４．９μｍの融着したコアシェル粒子の分散液を得た。その後、２５℃まで冷却した。
得られたコアシェル粒子分散液を２５℃に冷却して、分散液を吸引濾過で固形分を分離した後、脱イオン水で洗浄し、乾燥を行って、トナー粒子を得た。このトナー粒子１００重量部に対して、疎水性シリカ（日本アエロジル（株）製、商品名：ＲＹ５０、個数平均粒径；０．０４μｍ）２．５重量部、疎水性シリカ（キャボット社製、商品名：キャボシールＴＳ７２０、個数平均粒径；０．０１２μｍ）１．０重量部、及びポリマー微粒子（日本ペイント（株）製、商品名：ファインスフェアＰ２０００、個数平均粒径；０．５μｍ）０．８重量部をヘンシェルミキサーに入れ、撹拌し、１５０メッシュのふるいを通過させてトナー２を得た。トナーの物性及び評価を表２に示す。
【０１１０】
実施例３
（トナー３の作製）
実施例２において、樹脂粒子分散液１を樹脂粒子分散液２に変更した以外は実施例２と同様にしてトナー３を得た。トナーの物性及び評価を表２に示す。
【０１１１】
実施例４
（トナー４の作製）
実施例３において、スチレンモノマー１．１０ｇを０．７６ｇに、１％過硫酸ナトリウム水溶液１．７２ｇを１．１８ｇに、１％アスコルビン酸ナトリウム水溶液０．１８ｇを０．１２ｇに、変更した以外は実施例３と同様にしてトナー４を得た。トナーの物性及び評価を表２に示す。
【０１１２】
実施例５
（トナー５の作製）
実施例３において、スチレンモノマー１．１０ｇを１．７０ｇに、１％過硫酸ナトリウム水溶液１．７２ｇを２．６５ｇに、１％アスコルビン酸ナトリウム水溶液０．１８ｇを０．２８ｇに変更した以外は実施例３と同様にしてトナー５を得た。トナーの物性及び評価を表２に示す。
【０１１３】
実施例６
（トナー６の作製）
実施例２において、樹脂粒子分散液１を樹脂粒子分散液２に、樹脂粒子分散液４を樹脂粒子分散液５に変更した以外は実施例２と同様にしてトナー６を得た。トナーの物性及び評価を表２に示す。
【０１１４】
実施例７
（トナー７の作製）
実施例２において、樹脂粒子分散液１を樹脂粒子分散液２に、樹脂粒子分散液４を樹脂粒子分散液６に変更した以外は実施例２と同様にしてトナー７を得た。トナーの物性及び評価を表２に示す。
【０１１５】
実施例８
（トナー８の作製）
実施例２において、樹脂粒子分散液１を樹脂粒子分散液３に変更した以外は実施例２と同様にしてトナー８を得た。トナーの物性及び評価を表２に示す。
【０１１６】
比較例１
（トナー９の作製）
脱水管、撹拌装置及び熱電対を装備した４つ口フラスコに、樹脂粒子分散液１  ２５０ｇ、脱イオン水５２ｇ、及び離型剤粒子分散液１４ｇを温度２５℃で混合した。次に、該混合物を２５℃で撹拌しながら、硫酸アンモニウム２０．１ｇを脱イオン水１６５ｇに溶解した水溶液を２５℃で３０分かけて滴下した後、５５℃まで１２０分かけて昇温し、５５℃を保持することで、凝集粒子の体積中位粒径が４．６μｍの凝集粒子を含む分散液を得た。
この凝集粒子を含む分散液を２５℃まで冷却し、攪拌しながら、ポリオキシエチレンラウリルエーテル硫酸ナトリウム（花王（株）製、商品名：エマールＥ２７Ｃ、固形分：２８重量％）１１．９ｇ及び脱イオン水９４１ｇを混合した水溶液を添加した後、１時間かけて７０℃まで昇温した。７０℃に到達後、７０℃で１時間保持し、体積中位粒径が４．５μｍの融着粒子の分散液を得た。
得られた融着粒子分散液を２５℃に冷却して、分散液を吸引濾過で固形分を分離した後、脱イオン水で洗浄し、乾燥を行って、トナー粒子を得た。このトナー粒子１００重量部に対して、疎水性シリカ（日本アエロジル（株）製、商品名：ＲＹ５０、個数平均粒径；０．０４μｍ）２．５重量部、疎水性シリカ（キャボット社製、商品名：キャボシールＴＳ７２０、個数平均粒径；０．０１２μｍ）１．０重量部、及びポリマー微粒子（日本ペイント（株）製、商品名：ファインスフェアＰ２０００、個数平均粒径；０．５μｍ）０．８重量部をヘンシェルミキサーに入れ、撹拌し、１５０メッシュのふるいを通過させてトナー９を得た。トナーの物性及び評価を表２に示す。
【０１１７】
比較例２
（トナー１０の作製）
脱水管、撹拌装置及び熱電対を装備した４つ口フラスコに、樹脂粒子分散液２  ２５０ｇ、脱イオン水５２ｇ、及び離型剤粒子分散液１８ｇを２５℃で混合した。次に、該混合物を２５℃で撹拌しながら、硫酸アンモニウム２０．１ｇを脱イオン水１６５ｇに溶解した水溶液を２５℃で３０分かけて滴下した後、５５℃まで１２０分かけて昇温し、５５℃で保持し、体積中位粒径が４．７μｍの凝集粒子を含む分散液（１）を得た。
前記凝集粒子分散液（１）（全量）の温度を５０℃に冷却した後、分散液を毎時１℃の速度で昇温しながら、樹脂粒子分散液４  ７０ｇと脱イオン水２２ｇとを混合した混合液を、前記分散液に１８０分かけて滴下し、体積中位粒径が５．０μｍの凝集粒子分散液（２）を得た。
凝集粒子分散液（２）を２５℃まで冷却し攪拌しながら、ポリオキシエチレンラウリルエーテル硫酸ナトリウム（花王（株）製、商品名：エマールＥ２７Ｃ、固形分：２８重量％）１５．５ｇ及び脱イオン水１２２３ｇを混合した水溶液を添加した後、１時間かけて７０℃まで昇温した。７０℃で１時間保持し、体積中位粒径が４．９μｍの融着したコアシェル粒子の分散液を得た。
得られたコアシェル粒子分散液を２５℃に冷却して、分散液を吸引濾過で固形分を分離した後、脱イオン水で洗浄し、乾燥を行って、トナー粒子を得た。このトナー粒子１００重量部に対して、疎水性シリカ（日本アエロジル（株）製、商品名：ＲＹ５０、個数平均粒径；０．０４μｍ）２．５重量部、疎水性シリカ（キャボット社製、商品名：キャボシールＴＳ７２０、個数平均粒径；０．０１２μｍ）１．０重量部、及びポリマー微粒子（日本ペイント（株）製、商品名：ファインスフェアＰ２０００、個数平均粒径；０．５μｍ）０．８重量部をヘンシェルミキサーに入れ、撹拌し、１５０メッシュのふるいを通過させてトナー１０を得た。トナーの物性及び評価を表２に示す。
【０１１８】
比較例３
（トナー１１の作製）
実施例２において、樹脂粒子分散液１を樹脂粒子分散液２に、樹脂粒子分散液４を樹脂粒子分散液７に変更した以外は実施例２と同様にしてトナー１１を得た。トナーの物性及び評価を表２に示す。
【０１１９】
【表２】
0005872890.tif 000003
【０１２０】
表２から、実施例の静電潜像現像用トナーは、比較例の静電潜像現像用トナーに比べて、きわめて耐熱保存性に優れ、高温高湿環境下での帯電性にも優れることがわかる。
【産業上の利用可能性】
【０１２１】
本発明の製造方法により得られる静電潜像現像用トナーは、耐熱保存性と高温高湿環境下での帯電性に優れるため、電子写真法に用いられる静電潜像現像用トナーとして好適に使用できる。本発明の方法によれば、このような特性を有するトナーを効率的に製造することができる。